(57)【要約】電界電子放射材料を創り出すために、主成分を流体ビークルから成る主成分と、それ自体の上にあるか、あるいは、前駆物質内に設けた電気絶縁材料から成る第１副成分と、導電性粒子１５０４から成る第２副成分と、を包含するインク１５０３を基板１５０１に印刷する。次に、印刷済みインクを処理して、主成分を追い出し、基板上の副成分から電界電子放射材料を創り出す。電界放射装置において固体電気絶縁層を印刷するには、導電性粒子を省略することもできる。【特許請求の範囲】
【請求項１】
電界電子放射材料を製造する方法であって、
ａ．　基板上にインクを印刷する工程であり、このインクが、
ｉ．　流体ビークルから成る主成分と、
ｉｉ．　前駆物質内に予め形成あるいは与えている電気絶縁材料から成る第１の副成分と、
ｉｉｉ．　導電性粒子から成る第２の副成分とから成るものである工程と、
ｂ．印刷済みのインクを処理して前記主成分を追い出し、前記基板上に前記副成分から前記電界電子放射材料を創り出す工程と、
を包含することを特徴とする方法。
【請求項２】
請求項１に記載の方法において、前記基板が前記インクを印刷する導電性表面を有することを特徴とする方法。
【請求項３】
請求項１または２に記載の方法において、前記粒子が黒鉛から成ることを特徴とする方法。
【請求項４】
請求項１，２または３に記載の方法において、前記粒子が主として針状であることを特徴とする方法。
【請求項５】
請求項１，２または３に記載の方法において、前記粒子が、主としてうろこ状であることを特徴とする方法。
【請求項６】
請求項１，２または３に記載の方法において、前記粒子が主として等軸であることを特徴とする方法。
【請求項７】
請求項１，２または３に記載の方法において、前記粒子が低非晶質内容物を有することを特徴とする方法。
【請求項８】
請求項１または２に記載の方法において、前記粒子がカーボンまたは他の材料から成るナノチューブから成ることを特徴とする方法。
【請求項９】
請求項２に記載または請求項２と組み合わせた請求項３乃至８のうちいずれか１つに記載の方法において、印刷済みインクの前記処理が、粒子の各々が、前記導電性表面、前記粒子間の第１の位置におよび／または前記粒子と電界電子放射材料を配置した環境との間の第２の位置に配置した前記電気絶縁材料の層を有し、前記第１および／または第２の位置の少なくとも一部に電子放射サイトを形成するように行われることを特徴とする方法。
【請求項１０】
前記請求項のいずれか１つに記載の方法において、前記粒子が、複数の第１粒子と、これら第１粒子よりかなり小さい寸法の複数の第２粒子との混合物内に含まれていることを特徴とする方法。
【請求項１１】
請求項１０に記載の方法において、前記第２粒子の少なくとも一部が前記第１粒子をデコレートしていることを特徴とする方法。
【請求項１２】
請求項１０または１１に記載の方法において、前記第２粒子の少なくとも一部が前記第１粒子間に構成された間隙内に配置されていることを特徴とする方法。
【請求項１３】
請求項１０，１１または１２に記載の方法において、前記第２粒子が少なくとも２つの異なったタイプの粒子から成ることを特徴とする方法。
【請求項１４】
請求項１０乃至１３のいずれか１つに記載の方法において、前記第２粒子の一部あるいは全部が、前記第１粒子よりもいっそう等軸であることを特徴とする方法。
【請求項１５】
請求項１０乃至１４のいずれか１つに記載の方法において、前記第２粒子の一部あるいは全部が、前記第１粒子よりもいっそう針状であることを特徴とする方法。
【請求項１６】
請求項１０乃至１５のいずれか１つに記載の方法において、前記第１粒子は黒鉛からなり、前記第２粒子はカーボンブラックから成ることを特徴とする方法。
【請求項１７】
請求項１０乃至１６のいずれか１つに記載の方法において、前記第１粒子は黒鉛からなり、前記第２粒子はヒュームドシリカまたはラポナイト（Ｌａｐｏｎｉｔｅ）から成ることを特徴とする方法。
【請求項１８】
請求項１０乃至１５のいずれか１つに記載の方法において、前記第１粒子は電気抵抗材料からなり、前記第２粒子は黒鉛から成ることを特徴とする方法。
【請求項１９】
請求項１８に記載の方法において、前記第１粒子はシリコンカーバイドから成ることを特徴とする方法。
【請求項２０】
請求項１０乃至１９のいずれか１つに記載の方法において、前記第２粒子は前記第１粒子よりも高いＢＥＴ表面積値を有することを特徴とする方法。
【請求項２１】
請求項１０乃至２０のいずれか１つに記載の方法において、前記第２粒子は前記第１粒子よりも更に結晶質であることを特徴とする方法。
【請求項２２】
前記請求項のいずれか１つに記載の方法において、前記インクは前記電気絶縁材料の前記前駆物質を含有しており、印刷済みインクの前記処理が、前記各々の導電性粒子の少なくとも一部のまわりで前記前駆物質を前記電気絶縁材料に転換する状態へ、印刷済みインクを委ねさせる工程を包含することを特徴とする方法。
【請求項２３】
請求項２２に記載の方法において、前記状態が加熱を含むことを特徴とする方法。
【請求項２４】
請求項１乃至２１のいずれか１つに記載の方法において、前記電気絶縁材料が前記導電性粒子の各々に実質的に予め形成した層として提供されることを特徴とする方法。
【請求項２５】
前記請求項のいずれか１つに記載の方法において、前記副成分を混合し、それらを前記主成分に加えて前記インクを形成する予備工程を包含することを特徴とする方法。
【請求項２６】
電界放射装置に固体電気絶縁層を創り出す方法であって、
ａ．　基板上にインクを印刷する工程であり、このインクが、
ｉ．　流体ビークルから成る主成分と、
ｉｉ．　前駆物質内に予め形成するか、または、設けた電気絶縁材料から成る副成分とから成るものである工程と、
ｂ． 印刷済みインクを処理して、前記主成分を追い出し、前記基板上に前記副成分から前記固体電気絶縁層を創り出す工程と、
を包含することを特徴とする方法。
【請求項２７】
請求項２６に記載の方法において、前記固体電気絶縁材料がゲート絶縁体として形成されることを特徴とする方法。
【請求項２８】
前記請求項のいずれか１つに記載の方法において、前記電気絶縁材料の前記前駆物質を包含し、前記前駆物質がゾル−ゲルまたは重合体前駆物質の形をしていることを特徴とする方法。
【請求項２９】
請求項２８に記載の方法において、前記前駆物質がシリカ・ゾル−ゲルであることを特徴とする方法。
【請求項３０】
請求項２８に記載の方法において、前記前駆物質がアルミナ・ゾル−ゲルであることを特徴とする方法。
【請求項３１】
請求項２８に記載の方法において、前記前駆物質がポリシロキサンであることを特徴とする方法。
【請求項３２】
請求項２８に記載の方法において、前記前駆物質がシルセスキオキサン重合体であることを特徴とする方法。
【請求項３３】
請求項３２に記載の方法において、前記シルセスキオキサンが、β−クロロエチルシルセスオキサン，ハイドロゲンシルセスキオキサン，アセトキシシルセスキオキサンから成るグループから選択したものであることを特徴とする方法。
【請求項３４】
前記請求項のいずれか１つに記載の方法において、前記電気絶縁材料が、非晶質シリカ、オーモシル（ｏｒｍｏｓｉｌｓ）、非晶質アルミナおよびラポナイトラポナイト（Ｌａｐｏｎｉｔｅ）から成るグループから選んだものであることを特徴とする方法。
【請求項３５】
前記請求項のいずれか１つに記載の方法において、前記流体ビークルが水から成ることを特徴とする方法。
【請求項３６】
前記請求項のいずれか１つに記載の方法において、前記流体ビークルが、有機溶媒から成ることを特徴とする方法。
【請求項３７】
前記請求項のいずれか１つに記載の方法において、前記流体ビークルがインクのレオロジーを制御する少なくとも１つの添加剤を含有することを特徴とする方法。
【請求項３８】
請求項３７に記載の方法において、前記少なくとも１つの添加剤が少なくとも１つの増粘剤を包含することを特徴とする方法。
【請求項３９】
請求項３８に記載の方法において、前記増粘剤が不安定な可溶性有機重合体を包含することを特徴とする方法。
【請求項４０】
請求項３９に記載の方法において、前記不安定な可溶性有機重合体が、ポリ（ビニル）アルコール、エチルセルロース、ヒドロキシエチルセルロース、カルボキシメチルセルロース、メチルヒドロキシプロピルセルロース、ヒドロキシプロピルセルロース、キサン、グアーゴムから成るグループから選択したものであることを特徴とする方法。
【請求項４１】
請求項３８に記載の方法において、前記増粘剤が安定な材料から成ることを特徴とする方法。
【請求項４２】
請求項４１に記載、そして、請求項１乃至２５のいずれか１つに記載の方法において、前記安定な材料は、ヒュームドシリカ、カーボンブラック、ラポナイト（Ｌａｐｏｎｉｔｅ）から成るグループから選んだものであることを特徴とする方法。
【請求項４３】
請求項３７乃至４２のいずれか１つに記載の方法において、インクのさらに別の特性を制御する少なくとも１つのさらに別の添加剤を包含することを特徴とする方法。
【請求項４４】
請求項４３に記載の方法において、前記少なくとも１つのさらに別の添加剤が、消泡剤、レベリング剤、湿潤剤、防腐剤、脱泡剤、抑制剤、分散助剤のうちの少なくとも１つから成ることを特徴とする方法。
【請求項４５】
請求項４４に記載の方法において、前記消泡剤が不安定な材料であることを特徴とする方法。
【請求項４６】
請求項４５に記載の方法において、前記不安定な材料が、ブチルセロソルブ、ｎ−オクタノール、有機重合体および有機金属化合物のエマルジョン、アルキルベンゼン内のシリコーンなし脱泡物質から成るグループから選んだものであることを特徴とする方法。
【請求項４７】
請求項４４に記載の方法において、前記消泡剤が安定な材料であることを特徴とする方法。
【請求項４８】
請求項４７に記載の方法において、前記安定な材料がシリコーンから成ることを特徴とする方法。
【請求項４９】
請求項４４乃至４８のいずれか１つに記載の方法において、前記分散助剤が、ポリ（ビニル）アルコール、ブチルアセテート、メトキシプロピルアセテート、およびセク・ブタノール（ｓｅｃ． ｂｕｔａｎｏｌ）内の改質ポリウレタン、メトキシプロパノル（ｍｅｙｔｈｏｘｙｐｒｏｐａｎｏｌ）の改質ポリアクリレート、ポリエチレングリコール・モノ（４−（１，１，３，，３−テトラメチルブチル）フェニル）エーテル、鉱油から成るグループから選らんだものであることを特徴とする方法。
【請求項５０】
請求項４９に記載の方法において、前記分散助剤がシリコーン油から成ることを特徴とする方法。
【請求項５１】
請求項４４乃至５０のいずれか１つに記載の方法において、前記少なくとも１つのさらに別の添加剤が、少なくとも１つの分散助剤からなり、前記副成分の少なくとも１つがこの分散助剤に親和性を有することを特徴とする方法。
【請求項５２】
請求項４４乃至５１のいずれか１つに記載の方法において、前記レベリング剤が、ポリ（ビニル）アルコール、セク・ブタノール内の過フッ化炭化水素改質ポリアクリレート、イソブタノール内の有機改質ポリシロキサン、無溶媒改質ポリシロキサンから成るグループから選んだものであることを特徴とする方法。
【請求項５３】
請求項４４乃至５２のいずれか１つに記載の方法において、前記湿潤剤が、キシレン、ｎ−ブタノールおよびモノプロピレングリコル内の不飽和ポリアミドおよび酸性エステル塩、および水内の高分子カルボン酸のアルキロル・アンモニウム塩から成るグループから選んだものであることを特徴とする方法。
【請求項５４】
請求項４４乃至５３のいずれか１つに記載の方法において、前記防腐剤がフェノールおよびホルムアルデヒドから成るグループから選んだものであることを特徴とする方法。
【請求項５５】
請求項４４乃至５４のいずれか１つに記載の方法において、前記脱泡剤がシリカ粒子およびシリコーンから成るグループから選んだものであることを特徴とする方法。
【請求項５６】
請求項４４乃至５５のいずれか１つに記載の方法において、前記抑制剤が、１，２−プロパンジオールおよびテルピネオールから成るグループから選んだものであることを特徴とする方法。
【請求項５７】
前記請求項のいずれか１つに記載の方法において、前記印刷がスクリーン印刷から成ることを特徴とする方法。
【請求項５８】
前記請求項のいずれか１つに記載の方法において、前記印刷がインクジェット式印刷から成ることを特徴とする方法。
【請求項５９】
請求項１乃至５６のいずれか１つに記載の方法において、前記印刷が、オフセット印刷、パッド印刷、テーブル・コーティング、およびスロット印刷から成るグループから選んだものであることを特徴とする方法。
【請求項６０】
前記請求項のいずれか１つに記載の方法において、前記基板が多孔性であり、印刷済みインクを処理する前記工程が前記多孔性基板に前記流体ビークルの少なくとも一部を吸収させる工程を包含することを特徴とする方法。
【請求項６１】
前記請求項のいずれか１つに記載の方法において、印刷済みインクを処理する前記工程が、硬化層における絶縁材の平均厚さを、印刷済みのインクの厚さの１０％以下に減らすことを特徴とする方法。
【請求項６２】
前記請求項のいずれか１つに記載の方法において、印刷済みインクを処理する前記工程が、硬化層における絶縁材の平均厚さを、印刷済みのインクの厚さの５％以下に減らすことを特徴とする方法。
【請求項６３】
前記請求項のいずれか１つに記載の方法において、印刷済みインクを処理する前記工程が、硬化層における絶縁材の平均厚さを、印刷済みのインクの厚さの１％以下に減らすことを特徴とする方法。
【請求項６４】
前記請求項のいずれか１つに記載の方法において、印刷済みインクを処理する前記工程が、硬化層における絶縁材の平均厚さを、印刷済みのインクの厚さの０．５％以下に減らすことを特徴とする方法。
【請求項６５】
前記請求項のいずれか１つに記載の方法において、前記主成分が、少なくとも５０重量％のインクから成ることを特徴とする方法。
【請求項６６】
前記請求項のいずれか１つに記載の方法において、前記主成分が、少なくとも８０重量％のインクから成ることを特徴とする方法。
【請求項６７】
前記請求項のいずれか１つに記載の方法において、前記主成分が、少なくとも９０重量％のインクから成ることを特徴とする方法。
【請求項６８】
前記請求項のいずれか１つに記載の方法において、前記主成分が、少なくとも９５重量％のインクから成ることを特徴とする方法。
【請求項６９】
前記請求項のいずれか１つに記載の方法において、前記副成分の各々の全体としての重量が、５０重量％未満のインクから成ることを特徴とする方法。
【請求項７０】
前記請求項のいずれか１つに記載の方法において、前記副成分の各々の全体としての重量が、１０重量％未満のインクから成ることを特徴とする方法。
【請求項７１】
前記請求項のいずれか１つに記載の方法において、前記副成分の各々の全体としての重量が、５重量％未満のインクから成ることを特徴とする方法。
【請求項７２】
前記請求項のいずれか１つに記載の方法において、前記副成分の各々の全体としての重量が、２重量％未満のインクから成ることを特徴とする方法。
【請求項７３】
前記請求項のいずれか１つに記載の方法において、前記副成分の各々の全体としての重量が、１重量％未満のインクから成ることを特徴とする方法。
【請求項７４】
実質的に添付図面を参照しながら説明したような電界電子放射材料を創り出す方法。
【請求項７５】
前記請求項のいずれか１つに記載の方法によって創り出した電界電子放射材料から成る電界電子エミッタ。
【請求項７６】
請求項７５に記載の電界電子エミッタと、このエミッタに電子を放射させるように電界に与える手段とから成る電界電子放射装置。
【請求項７７】
請求項７６に記載の電界電子放射装置において、前記電界電子エミッタのパッチ・アレイを有する基板と、アパーチャの整合したアレイを有する制御電極とを包含し、これらの制御電極が、絶縁層によってエミッタ・パッチ上方に支持されていることを特徴とする電界電子放射装置。
【請求項７８】
請求項７７に記載の電界電子放射装置において、前記アパーチャが、スロットの形をしていることを特徴とする電界電子放射装置。
【請求項７９】
請求項７６乃至７８のいずれか１つに記載の電界電子放射装置において、プラズマ・リアクタ、コロナ放電装置、無音放電装置、オゾン発生器、電子源、電子銃、電子装置、Ｘ線管、真空計、ガス充填装置またはイオン・スラスタを包含することを特徴とする電界電子放射装置。
【請求項８０】
請求項７６乃至７９のいずれか１つに記載の電界電子放射装置において、電界電子エミッタが、装置動作用の全電流を供給することを特徴とする電界電子放射装置。
【請求項８１】
請求項７６乃至８０のいずれか１つに記載の電界電子放射装置において、電界電子エミッタが、装置の起動、トリガリングあるいはプライミング電流を供給することを特徴とする電界電子放射装置。
【請求項８２】
請求項７６乃至８１のいずれか１つに記載の電界電子放射装置において、ディスプレイ装置を包含することを特徴とする電界電子放射装置。
【請求項８３】
請求項７６乃至８１のいずれか１つに記載の電界電子放射装置において、ランプを包含することを特徴とする電界電子放射装置。
【請求項８４】
請求項８３に記載の電界電子放射装置において、前記ランプが、ほぼ平らであることを特徴とする電界電子放射装置。
【請求項８５】
請求項７６乃至８４のいずれか１つに記載の電界電子放射装置において、前記エミッタが、バラスト・レジスタを経て電気駆動手段に接続してあって電流を制限していることを特徴とする電界電子放射装置。
【請求項８６】
請求項７７および８５に記載の電界電子放射装置において、前記バラスト・レジスタが、前記放射パッチの各々の下にある抵抗パッドとして適用されることを特徴とする電界電子放射装置。
【請求項８７】
請求項７６乃至８６のいずれか１つに記載の電界電子放射装置において、前記エミッタ材料および／または蛍光物質が、１つまたはそれ以上の一次元導電性トラック・アレイ上に被覆してあり、これらの導電性トラックが、電子駆動手段によってアドレス指定されてスキャン用照明ラインを発生するように配置してあることを特徴とする電界電子放射装置。
【請求項８８】
請求項８７に記載の電界電子放射装置において、前記電子駆動手段を包含することを特徴とする電界電子放射装置。
【請求項８９】
請求項７６乃至８８のいずれか１つに記載の電界電子放射装置において、前記電界エミッタが、ガス、液体、固体あるいは真空である環境内に配置してあることを特徴とする電界電子放射装置。
【請求項９０】
請求項７６乃至８９のいずれか１つに記載の電界電子放射装置において、光学的に半透明である陰極を包含し、この陰極から放射された電子が陽極に衝突してエレクトロルミネセンスを陽極に生じさせるように陰極が陽極に対して配置してあり、このエレクトロルミネセンスが、光学的に半透明の陰極を通して見ることができることを特徴とする電界電子放射装置。
【請求項９１】
実質的に添付図面を参照しながら説明したような電界電子放射装置。
【発明の詳細な説明】
【０００１】
本発明は、電界電子放射材料に関し、また、このような材料を使用する装置に関するものである。
古典的電界電子放射では、材料の表面における、たとえば約３×１０９Ｖｍ−１といったような高電界が、量子力学的トンネル効果によって電子が材料を離れることのできる点まで、表面電位バリアの厚さを減らす。必要な状態は、肉眼的電界を凝縮すべく原子的に鋭いポイントを使用して、実現され得る。電界電子放射電流は、低仕事関数を有する表面を用いることによって、さらに増大させることができる。電界電子放射の測定基準は、周知のファウラー・ノルドハイム方程式（Ｆｏｗｌｅｒ−Ｎｏｒｄｈｅｉｍ ｅｑｕａｔｉｏｎ）によって表記される。
【０００２】
チップ・ベースのエミッタに関する重要な従来技術があり、このチップ・ベースという用語は、鋭いポイント（チップ）からの電界電子放射を利用する電子エミッタおよび電子放射アレイを謂う。この技術分野における研究者等の主目的は、１μｍ未満のアパーチャ（ゲート）を有する電極を各単一の放射チップから離して設置し、１００Ｖ以下の印加電位を使用して必要な高電界を得ることができるようにすることであった。これらのエミッタは、ゲート制御アレイと呼ばれている。これを最初に実際的に実現化したのが、カリフォルニア州の Ｓｔａｎｆｏｒｄ Ｒｅｓｅａｒｃｈ Ｉｎｓｔｉｔｕｔｅで働くＣ．Ａ．Ｓｐｉｎｄｔによって発表された（Ｊ．Ａｐｐｌ．Ｐｈｙｓ．３９，７， ｐｐ ３５０４−３５０５， （１９６８））。Ｓｐｉｎｄｔのアレイは、セルフマスキング技術を使用し、Ｓｉ基板上のＳｉＯ２ 層にある円筒状くぼみに金属の真空蒸着させることによって製造したモリブデン放射チップを使用している。
【０００３】
１９７０年代において、類似した構造を製造する別の方法が方向性凝固共晶合金（ＤＳＥ）を使用した。ＤＳＥ合金は、別相のマトリックス内の整合繊維の形をした１つの相を有する。マトリックスは、繊維を突出させたままエッチバックすることができる。エッチング後、絶縁層、導電層の連続した真空蒸着によってゲート構造が作られる。チップ上での蒸着材料の蓄積がマスクとして作用し、突出繊維まわりに環状隙間を残す。
【０００４】
重要な方法は、シリコン・マイクロエンジニアリングを使用してゲート制御アレイを創り出すことである。現在、この技術を利用する電界電子放射ディスプレイが製造されており、世界中の多くの組織が関心を寄せている。
すべてのチップ・ベースの放射システムに伴う主要問題は、高電流でのイオン・ボンバードメント、オーム加熱による脆弱さにあり、装置内の絶縁破壊によって破局的な損害が生じる。大面積装置を作ることは難しくてコストがかかる。
【０００５】
ほぼ１９８５年になって、ダイアモンドの薄膜を水素・メタン雰囲気において加熱基板上で成長させて、広面積電界エミッタ（すなわち、慎重に作ったチップを必要としない電界エミッタ）を得ることができることが発見された。
【０００６】
１９９１年になって、電界電子放射電流が３ＭＶｍ−１もの低い電界を有する広面積ダイアモンド・フィルムから得られることが、Ｗａｎｇ等（Ｅｌｅｃｔｒｏｎ． Ｌｅｔｔ．， ２７， ｐｐ １４５９−１４６１ （１９９１））によって報告された。この性能は、研究者によっては、１１１個のダイアモンド・ファセットの低電子親和力と、高密度の局在する偶発的な黒鉛混入との組み合わせによるものと考えられている（Ｘｕ， Ｌａｔｈａｍ ａｎｄ Ｔｚｅｎｇ： Ｅｌｅｃｔｒｏｎ． Ｌｅｔｔ．， ２９， ｐｐ １５９６−１５９ （１９９３））。
【０００７】
今では、レーザー除去及びイオンビーム技術を使用して、室温基板上で、高ダイアモンド含有量を有するコーティングを成長させることができる。しかしながら、このようなプロセスは、すべて高額な資本装置を利用している上に、このようにして製造された材料の性能が予測できないのである。
【０００８】
米国のＳＩ Ｄｉａｍｏｎｄは、非晶質ダイアモンドと呼ばれる材料を電子ソースとして使用する電界電子放射ディスプレイ（ＦＥＤ）のことを記載している。ダイアモンド・コーティング技術は、テキサス大学からライセンスを受けている。材料は、基板上への黒鉛のレーザー除去によって製造される。
【０００９】
１９６０年代以後、別のグループの研究者が、真空内での電極間の絶縁破壊と関連したメカニズムを研究してきた。電極間の電圧が増大されるにつれ、小さな雑音のする電流が流れ始める臨界値に達するまで、全く電流が流れないということは周知である（Ｌａｔｈａｍ ａｎｄ Ｘｕ， Ｖａｃｕｕｍ，４２，１８， ｐｐ １１７３ − １１８１ （１９９１））。この電流は、電弧を引き起こす別の臨界値に達するまで、電界と共に単調に工程的に増大する。一般に、電圧ホールドオフを改善する鍵は、これらの絶縁破壊前駆電流のソースを排除することであると理解されている。現在の理解では、活性サイトが、金属の表面酸化物のような絶縁パッチ上に載っている埋設誘電性粒子股は導電性フレークのいずれかによって形成された金属・絶縁体・真空（ＭＩＶ）構造であることを示している。いずれの場合においても、電流は、表面電位バリアの上の準熱電子放射に結果としてなっている電子を加速するホット電子プロセスから生じる。これは、科学文献、たとえば、Ｌａｔｈａｍ， Ｈｉｇｈ Ｖｏｌｔａｇｅ Ｖａｃｕｕｍ Ｉｎｓｕｌａｔｉｏｎ， Ａｃａｄｅｍｉｃ Ｐｒｅｓｓ （１９９５）に良く説明されている。この研究の教示は、数多くの技術（たとえば、粒子加速器）によって採用され、真空絶縁を改善してきたが、この知識を使用して電界電子エミッタを創り出す、という研究は最近まであまり行われてこなかった。
【００１０】
Ｌａｔｈａｍ 及び Ｍｏｕｓａ （Ｊ． Ｐｈｙｓ．Ｄ： Ａｐｐｌ． Ｐｈｙｓ． １９， ｐｐ ６９９−７１３ （１９８６））が、上記ホット電子プロセスを使用する複合金属・絶縁体チップ・ベース・エミッタを記載している。そして、１９８８年になって、Ｓ Ｂａｊｉｃ および Ｒ Ｖ Ｌａｔｈａｍ （Ｊｏｕｒｎａｌ ｏｆ Ｐｈｙｓｉｃｓ Ｄ Ａｐｐｌｉｅｄ Ｐｈｙｓｉｃｓ， ｖｏｌ． ２１ ２００−２０４ （１９８８））が、高密度の金属・絶縁材・金属・絶縁材・真空（ＭＩＭＩＶ）放射サイトを創る複合材料を記載した。この複合材料は、エポキシ樹脂内に分散させた導電粒子を有する。コーティングは標準のスピン・コーティング技術によって表面に施されている。
【００１１】
かなり後の１９９５年になって、Ｔｕｃｋ、 Ｔａｙｌｏｒ 及び Ｌａｔｈａｍ （ＧＢ ２ ３０４ ９８９）が、エポキシ樹脂に代えて、安定性を向上させ且つ封じ込め真空装置で作動することのできる無機絶縁体を使用することによって、上記ＭＩＭＩＶエミッタを改良した。１９９７年になって、Ｔｕｃｋ 及び Ｂｉｓｈｏｐ （ＧＢ ２ ３３２ ０８９）が、金属・絶縁材・真空（ＭＩＶ）エミッタ・サイトを使用する電子エミッタを発表している。
【００１２】
本発明の実施例は、広面積電界放射材料で使用することができ、シルクスクリーン、オフセット印刷その他の技術によって印刷することができるインクを提供することを意図している。
【００１３】
本発明の好ましい実施例は、電界電子放射ディスプレイパネル、ハイパワー・パルス装置（たとえば、電子メーザーおよびジャイロトロン）、ＣＦＡのような交差電界マイクロ波チューブ、クライストロンのような線形光線チューブ、フラッシュＸ線チューブ、トリガ式火花ギャップおよび関連した装置、殺菌用広面積Ｘ線源、真空計、宇宙車両用のイオン・スラスタ、粒子加速器、オゾン発生器、プラズマ・リアクタを特に含む装置で使用し得るコスト効率の良い広面積電界放射材料および装置を提供することを意図している。
【００１４】
本発明の一態様によれば、電界電子放射材料を創り出す方法が提供され、この方法は、
ａ．基板にインクを印刷する工程であり、このインクが、
ｉ．　流体ビークルから成る主成分、
ｉｉ． 前駆物質内に予め形成するか設けている電気絶縁材料から成る第１の副成分、
ｉｉｉ．導電性分子から成る第２の副成分から成る工程と、
ｂ． 印刷済みインクを処理して、前記主成分を追い出し、前記基板上に前記副成分から前記電界電子放射材料を創り出す工程と、
を包含する。
【００１５】
この明細書に文脈において、印刷（ｐｒｉｎｔｉｎｇ）という表現は、限定されたパターンでインクを置くプロセスを意味する。適切なプロセスの例としては、とりわけ、スクリーン印刷、ゼログラフィ、フォトリトグラフィ、静電めっき、吹付け塗装、インクジェット式印刷、オフセット印刷などがある。
【００１６】
当業者であれば理解されるであろうが、この明細書の文脈において、基板にインクを印刷するということは、基板へ直接行うことと、基板上にすでに存在する層あるいは構成要素上に行うことの、両方を含むものである。
【００１７】
好ましくは、前記基板は導電性表面を有し、そこに前記インクが印刷されるようになる。
好ましくは、前記粒子は、黒鉛から成る。
前記粒子は、主として針状であってもよい。
前記粒子は、主としてうろこ状であってもよい。
前記粒子は。主として等軸であってもよい。
好ましくは、前記粒子は、低非晶質内容物を有する。
【００１８】
低非晶質内容物の粒子とは、非晶質内容物が５％未満である材料、好ましくは、非晶質内容物がＸ線回折分析によって検出され得ない材料を意味している。このことは、非晶質構成要素が１％未満であることを意味し、多くの場合、０．１％未満であることを意味する。たとえば、このような粒子は、ジェット・ミリングによって十分に結晶化した原料から調製できる。これは、特に、黒鉛粒子にあてはまる。
【００１９】
前記粒子は、カーボンから成る、あるいは別の材料から成る、ナノチューブで構成されるものであってもよい。
【００２０】
好ましくは、印刷済みインクの前記処理は、前記粒子の各々が、前記導電性表面、前記粒子間の第１位置において堆積した、および／または、前記粒子と、電界電子放射材料が配置される環境と間の第２位置において堆積した前記電気絶縁材料の層を有し、電子放射サイトが前記第１および／または第２の位置の少なくとも一部に形成されるように行われる。
【００２１】
前記粒子は、複数の第１粒子と、この第１粒子よりもかなり小さい寸法の複数の第２粒子との混合物内に含まれ得る。
【００２２】
前記第２粒子の少なくとも一部は、前記第１粒子をデコレートしていてもよい。
前記第２粒子の少なくとも一部は、前記第１粒子間に構成される間隙内に配置されていてもよい。
前記第２粒子は、少なくとも２種類の粒子から成るものであってもよい。
前記第２粒子は、前記第１粒子よりも多く等軸であってもよい。
前記第２粒子は、前記第１粒子よりも多く針状であってもよい。
【００２３】
前記第１粒子が、黒鉛からなり、前記第２粒子が、カーボンブラックから成るものであってもよい。
前記第１粒子が、黒鉛からなり、前記第２粒子が、ヒュームドシリカまたはラポナイト（Ｌａｐｏｎｉｔｅ）から成るものであってもよい。
前記第１粒子が、電気抵抗材料からなり、前記第２粒子が、黒鉛から成るものであってもよい。
前記第１粒子は、シリコンカーバイドから成るものであってもよい。
【００２４】
前記第２粒子は、前記第１粒子よりも高いＢＥＴ表面積値を有し得る。
前記第２粒子は、前記第１粒子より多く結晶質であってもよい。
【００２５】
前記インクは、前記電気絶縁材料の前記前駆物質を含んでいてもよいし、印刷済みインクの前記処理は、印刷済みインクを、前記前駆物質が前記導電性粒子の各々の少なくとも一部のまわりで前記導電性粒子に変換される状態にすることであってもよい。
前記状態は、加熱を含むものであってもよい。
前記電気絶縁材料は、前記導電性粒子の各々にある実質的に予め形成した層として設けてもよい。
上記方法の方法は、前記副成分を混合し、それを前記主成分に加え、それによって前記インクを形成する予備工程を包含していてもよい。
【００２６】
別の態様では、本発明は、電界放射装置に固定電気絶縁層を創り出す方法であって、
ａ．基板上にインクを印刷する工程であり、このインクが、
ｉ．流体ビークルから成る主成分、
ｉｉ．前駆物質内に予め形成されるか設けられた電気絶縁材料から成る副成分から成る工程と、
ｂ． 印刷済みインクを処理し、前記主成分を追い出し、前記基板上に前記副成分から前記固体電気絶縁層を創り出す工程と、
を包含する方法を提供する。
【００２７】
前記固体電気絶縁層は、ゲート絶縁体として形成してもよい。
上記方法のうち任意の方法は、前記電気絶縁材料のための前記前駆物質を包含し、前記前駆物質が、ゾル−ゲルまたは重合体前駆物質の形をしていてもよい。
前記前駆物質は、シリカ・ゾル−ゲルであってもよい。
前記前駆物質は、アルミナ・ゾル−ゲルであってもよい。
前記前駆物質は、ポリシロキサンであってもよい。
前記前駆物質は、シルセスキオキサン重合体であってもよい。
【００２８】
好ましくは、前記シルセスキオキサンは、β−クロロエチルシルセスオキサン、ヒドロゲンシルセスキオキサン、アセトキシシルセスキオキサンから成るグループから選んだものであってもよい。
【００２９】
前記電気絶縁材料は、非晶質シリカ、ｏｒｍｏｓｉｌｓ、非晶質アルミナおよびラポナイト（Ｌａｐｏｎｉｔｅ）から成るグループから選んだものであってもよい。
【００３０】
前記流体ビークルは、水から成るものであってもよい。
前記流体ビークルは、有機溶媒から成るものであってもよい。
前記流体ビークルは、インクのレオロジーを制御する少なくとも１つの添加剤を含み得る。
【００３１】
好ましくは、前記少なくとも１つの添加剤は、少なくとも１つの増粘剤を含み得る。
前記増粘剤は、不安定な可溶性有機重合体から成るものであってもよい。
【００３２】
この明細書の文脈において、「不安定な」という用語は、処理（たとえば、硬化または焼成）中に完全に消費される（たとえば、「バーン・アウト（ｂｕｒｎ ｏｕｔ）」する）と思われる材料を意味しており、当業者であれば、それでも、或る場合には少量の無害な灰または残留物が残り得ることは認識できよう。
【００３３】
好ましくは、前記不安定な可溶性有機重合体は、ポリ（ビニル）アルコール、エチルセルロース、ヒドロキシエチルセルロース、カルボキシメチルセルロース、メチルヒドロキシプロピルセルロース、ヒドロキシプロピルセルロース、キサンガム、グアーガムから成るグループから選択んだものである。
【００３４】
前記増粘剤は、安定な材料から成るものであってもよい。
好ましくは、前記安定な材料は、ヒュームドシリカ、カーボンブラック、ラポナイト（Ｌａｐｏｎｉｔｅ）から成るグループから選んだものである。
【００３５】
上記方法は、インクの更なる特性を制御するために、少なくとも１つのさらに別の添加剤を包含してもよい。
好ましくは、前記少なくとも１つのさらに別の添加剤は、消泡剤、レベリング剤、湿潤剤、防腐剤、脱泡剤、抑制剤、分散助剤の少なくとも１つを包含する。
このようなさらに別の添加剤は、このような機能を１つ以上果たす。
【００３６】
前記消泡剤は、不安定な材料であってもよい。
好ましくは、前記不安定な材料は、ブチルセロソルブ、ｎ−オクタノール、有機重合体および有機金属化合物のエマルジョン、アルキルベンゼン内の無シリコーン脱泡物質から成るグループから選んだものである。
【００３７】
前記消泡剤は、安定な材料であってもよい。
好ましくは、前記安定な材料は、シリコーンを包含してもよい。
【００３８】
好ましくは、前記分散助剤は、ポリ（ビニル）アルコール、ブチルアセテート内の改質ポリウレタン、メトキシプロピルアセテートおよびセク・ブタノール、メトキシプロパノル（ｍｅｙｔｈｏｘｙｐｒｏｐａｎｏｌ）の改質ポリアクリレート、ポリエチレングリコール・モノ（４−（１，１，３，３−テトラメチルブチル）フェニル）エーテル、鉱油から成るグループから選んだものである。
好ましくは、前記分散助剤は、シリコーン油を包含する。
【００３９】
前記少なくとも１つのさらに別の添加剤は、少なくとも１つの分散助剤を包含するとよいし、少なくとも１つの前記副成分は、その分散助剤のための親和性を有するとよい。
【００４０】
好ましくは、前記レベリング剤は、ポリ（ビニル）アルコール、セク・ブタノール内のフルオロカーボン改質ポリアクリレート、イソブタノール内の有機改質ポリシロキサン、無溶媒改質ポリシロキサンから成るグループから選んだものである。
【００４１】
好ましくは、前記湿潤剤は、不飽和ポリアミドおよびキシレンの酸性エステル塩、ｎ−ブタノールおよびモノプロピレングリコル、水内の高分子カルボン酸のアルキロル・アンモニウム塩から成るグループから選んだものである。
好ましくは、前記防腐剤は、フェノールおよびホルムアルデヒドから成るグループから選んだものである。
好ましくは、前記脱泡剤は、シリカ粒子およびシリコーンから成るグループから選んだものである。
好ましくは、前記抑制剤は、１、２−プロパンジオールおよびテルピネオールから成るグループから選んだものである。
【００４２】
前記印刷は、スクリーン印刷から成るものであってもよい。
前記印刷は、インクジェット式印刷から成るものであってもよい。
前記印刷は、オフセット印刷、パッド印刷、テーブル・コーティングおよびスロット印刷から成るグループから選んだものであってもよい。
【００４３】
好ましくは、前記基板は、多孔性であり、印刷済みインクを処理する前記工程は、前記多孔性基板内に前記流体ビークルの少なくとも一部を吸収させる工程を包含する。
好ましくは、印刷済みインクを処理する前記工程は、硬化層内の絶縁体の平均厚さを、印刷時のインクの厚さの１０％未満まで減らす。
【００４４】
絶縁体の平均厚さは、前記導電性粒子のようなインクの任意他の固体成分から離れた、絶縁体を配置した基体上方の絶縁体の平均高さである。前記粒子のような前記成分「から離れた」ということは、少なくとも１つの粒子の周縁からの平均半径の距離を意味している。
【００４５】
好ましくは、印刷済みインクを処理する前記工程は、硬化層内の絶縁体の平均厚さを、印刷時のインクの厚さの５％未満に減らす。
好ましくは、印刷済みインクを処理する前記工程は、硬化層内の絶縁体の平均厚さを、印刷時のインクの厚さの１％未満に減らす。
好ましくは、印刷済みインクを処理する前記工程は、硬化層内の絶縁体の平均厚さを、印刷時のインクの厚さの０．５％未満に減らす。
好ましくは、前記主成分は、少なくとも５０重量％のインクを包含する。
好ましくは、前記主成分は、少なくとも８０重量％のインクを包含する。
好ましくは、前記主成分は、少なくとも９０重量％のインクを包含する。
好ましくは、前記主成分は、少なくとも９５重量％のインクを包含する。
好ましくは、各前記副成分の重量は、全部で、５０重量％未満のインクを包含する。
好ましくは、各前記副成分の重量は、全部で、１０重量％未満のインクを包含する。
好ましくは、各前記副成分の重量は、全部で、５重量％未満のインクを包含する。
好ましくは、各前記副成分の重量は、全部で、２重量％未満のインクを包含する。
好ましくは、各前記副成分の重量は、全部で、１重量％未満のインクを包含する。
【００４６】
本発明は、本発明の前述の態様に従った方法によって創り出された電界電子放射材料から成る電界電子エミッタにまで及ぶ。
本発明は、また、上記の電界電子エミッタと、このエミッタに電界を作用させて前記エミッタに電子を放射させる手段とを包含する電界電子放射装置にも及ぶ。
【００４７】
このような電界電子放射装置は、前記電界電子エミッタのパッチのアレイを有する基板と、整合したアパーチャのアレイを有する制御電極とを包含し、これらの制御電極が、絶縁層によってエミッタ・パッチ上方に支持されているものであってもよい。
前記アパーチャは、スロットの形をしていてもよい。
【００４８】
上記の電界電子放射装置は、プラズマ・リアクタ、コロナ放電装置、無声放電装置、オゾン発生器、電子源、電子銃、電子装置、Ｘ線チューブ、真空計、ガス充填装置またはイオン・スラスタから成るものであってもよい。
【００４９】
上記の電界電子放射装置において、電界電子エミッタは、装置の動作に必要な全電流を供給してもよい。
上記の電界電子放射装置において、電界電子エミッタは、装置の必要とする始動電流、トリガリング電流またはプライミング電流を供給してもよい。
【００５０】
上記の電界電子放射装置は、ディスプレイ装置を包含してもよい。
上記の電界電子放射装置は、ランプを包含してもよい。
前記ランプは、ほぼ平らであってもよい。
前記エミッタは、電流を制限するようにバラスト・レジスタを経て電気駆動手段に接続してあってもよい。
前記バラスト・レジスタは、各前記放射パッチの下で抵抗パッドとして適用してもよい。
【００５１】
前記エミッタ材料および／または蛍光体は、１つまたはそれ以上の一次元の導電性トラック・アレイ上に被覆してもよく、これら導電性トラックが、スキャン用照明ラインを発生するように電子駆動手段によってアドレス指定されるように配置してあってもよい。
このような電界電子放射装置は、前記電子駆動手段を包含してもよい。
【００５２】
前記電界エミッタは、ガス、液体、固体あるいは真空である環境に配置してもよい。
上記の電界電子放射装置は、光学的に半透明である陰極を包含してもよく、この場合、この陰極は、それから放射された電子が陽極に衝突し、陽極に電界ルミネセンスを生じさせるように陽極に対して配置してあり、この電界ルミネセンスが、光学的に半透明の陰極を通して見えるようにするとよい。
【００５３】
ここで、「導電性」、「絶縁性」、という電気関係用語が、測定基準に応じて相対的なものであり得ることは了解されたい。半導体は有効な導電性特性を有しており、実際、導電粒子として本発明において使用することができる。この明細書の文脈において、各前記導電性粒子は、絶縁材料の少なくとも１０２ 倍（好ましくは、少なくとも１０３ または１０４ 倍）の導電率を有する。
【００５４】
発明をより良く理解して貰いたく、そして、本発明の実施例を実際にどのように実施することができるかを示すべく、以下、添付図面を参照しながら説明する。
これらの図において、同様の参照番号は同様の、あるいは、対応する部分を示している。
【００５５】
本発明は、多くの異なった具体例を持ち得るが、そのいくつかの例を以下に説明する。ここで、実際に、１つの具体例あるいは実施例の特徴は、他の具体例あるいは実施例でも使用し得ることは了解されたい。
【００５６】
図１は、Ｔｕｃｋ，、Ｔａｙｌｏｒ、 及び Ｌａｔｈａｍ （ＧＢ ２ ３０４ ９８９）特許に記載されているようなＭＩＭＩＶエミッタ材料を示しており、これは、導電性基板１３上に設けた無機絶縁マトリックス１２内の導電性粒子１１を有する。絶縁基体１３について、導電性層１４がコーティング前に付与される。この導電性層１４は、限定するつもりはないが、真空、プラズマ・コーティング、電気めっき、無電界めっき、インクベース方法を含む種々の手段によって付与できる。
【００５７】
放射プロセスは、次のように生じると考えられる。まず、絶縁体１２が、粒子１１、基板１３間にブロッキング接点を形成する。１つの粒子の電圧が、それが探る最高等電位の電位まで上昇する。これは。アンテナ効果と呼ばれている。或る種の印加電圧で、これは、粒子、基板間に電鋳導電チャネル１７を創り出すに充分に高くなる。次いで、粒子の電位が、代表的には陰極トラックとして配置された基板１３または導電性層１４の電位に向かって急速にはじける。粒子上方の残余の電荷が、次いで、高電界を発生し、これｌが、第２の電鋳チャネル１８と、それに関連した金属・絶縁材・真空（ＭＩＶ）ホット電子放射サイトを創り出す。このスイッチオン・プロセス後、可逆電界放射電流２０がこのサイトから引き出され得る。
【００５８】
電鋳チャネルをスイッチ・オンするのに必要な持続的な電界は、導電チャネル１５の領域におけるマトリックス厚さに対する粒子高さ１６の比率で決まる。電界上の最小限のスイッチオンの場合、導電チャネルでのマトリックス１２の厚さは、粒子高さよりもかなり小さくなければならない。導電粒子は、代表的には、限定するつもりはないが、０．１マイクロメートル乃至４００マイクロメートル、好ましくは、狭いサイズ分布の範囲にある。
【００５９】
ここで使用する「チャネル」、「導電チャネル」または「電鋳チャネル」とい用語は、通常は、電荷注入あるいは加熱を伴う或る種の形成プロセスによって性質を局所的に改質した絶縁体の領域を意味している。このような改質は、導電性バック接点から絶縁体に電子を注入し、電子が、それを通って移動し、エネルギを獲得し、表面電位バリアを通じて真空中へ放射されるようにするのを容易にする。結晶固体においては、この注入は、伝導帯に直接行われ、非晶質材料の場合には、ホッピング伝導が可能となるエネルギー・レベルで行われる。
【００６０】
印刷（特にスクリーン印刷）によってＭＩＭＩＶまたはＭＩＶエミッタを設置する場合、課題が存在する。過去において、出願人は、焼成の前にスピン・コーティングによってエミッタを設置していた。図２ｂは、導電性基板２１、絶縁体層２２および導電粒子２５を有する熱処理層の理想的な構造を示している。本出願人等は、最適平均絶縁体厚さ２４がほぼ１００ナノメートルであることを発見した。しかしながら、粒子２５の頂部を覆う絶縁体厚さは、ほぼ２０ナノメートルでなければならない。図２ａは、熱処理前のスピン・コーティングされたままの層を示しており、そこにおいて、絶縁体前駆物質材２６の全体的な厚さは、熱処理した層と同じオーダーの厚さである。スピン・コーティング・インクは、低粘性を有し、その結果、インクの粒子懸濁液は、しばしば攪拌しなければならない。この粘性の液体は、ひとたび臨界濃度を超えたならば、分散助剤の助けを借りたとしても、粒子クランピングを阻止することができない。この濃度は、最適化したエミッタについての理想的なレベルより充分に下である。
【００６１】
微粒子に基づく電界放射構造を印刷することに関する限り、この技術分野における明確な傾向は、通常の厚膜回路実務を模倣し、インクをペーストの形で使用することであった。たとえば、Ｔｃｈｅｒｅｐａｎｏｖ ｅｔ ａｌ Ｐｒｏｃ． Ｔｒｉ−ｓｅｒｖｉｃｅ／ＮＡＳＡ Ｃａｔｈｏｄｅ Ｗｏｒｋｓｈｏｐ， Ｃｌｅｖｅｌａｎｄ， Ｏｈｉｏ （１９９４） ＥＰ ０ ９０５ ７３７ Ａ１ ＫＲ ９９−１８９４８ ＫＲ ９９−１２７１７ ＫＲ９９−１５２８０を参照されたい。ここで謂う「ペースト」なる用語は、微粒子成分が配合の大部分を占めていて、且つ、流動学的な、これ以降は印刷という、特性が、これら微粒子成分間の摩擦によって大きな程度まで制御される、というようになる柔軟な混合物を意味する。
【００６２】
すでに試みられている代替案（ＫＲ ２０００−２０８７０）は、粒子と絶縁体前駆物質のスラリーを形成することである。このスラリーは、粒子の濃度をより高くするのを可能にするに充分粘性ではあるが、それでもなお、たとえ上述したような古典的な単一層のＭＩＭＩＶやＭＩＶ構造ほどではないにしても、層状にスピン・コーティングされるのに充分、依然として液状である。このようなスラリーは、インクジェット印刷には粘性が高すぎ、スクリーン印刷には液状でありすぎる、という両方にとって最悪のものである。この特許出願の執筆者達は、光リトグラフ・リフトオフ・プロセス（ｐｈｏｔｏｌｉｔｈｏｇｒａｐｈｉｃ ｌｉｆｔ−ｏｆｆ ｐｒｏｃｅｓｓ）によってそれらのエミッタ・フィルムをパターン化した。
【００６３】
本発明の好ましい具体例は、古典的なＭＩＭＩＶやＭＩＶ構造に対し、インクをスクリーン印刷する方法を提供する。これは、図３に示す課題に合っている。インクの粘性は、先に提案したよりもかなり高くすることができ、したがって、実際のクランピングは、問題点よりもかなり少なくなるが、堆積させたままの層厚さ３１は、今や、約２０マイクロメートルである。これは、熱処理の際に、図２ｂに示すような既知の最適寸法の良好な品質のフィルムを作るべく制御の下に収縮させるのに必要である。本出願人は、これらを「制御可能な高厚み低減インク」（ＣＨＴＲインク）と呼ぶことにする。
【００６４】
ＭＩＭＩＶ。ＭＩＶエミッタ層コーティングは、２つの必須成分を含有する。すなわち、
１．導電性粒子と、
２．絶縁体相と、である。
【００６５】
ＭＩＭＩＶ及びＭＩＶエミッタ・コーティングを施すのに用いられるＣＨＴＲスクリーン印刷用インクの場合、これらのインクは、塗布中に必要とされる流動学的その他の性質を制御するのに（しばしば、一時的に）添加される他の成分も含有し得る。粘土またはヒュームドシリカのような充填材を、添加してインクの流動性を制御してもよい。
【００６６】
たとえば、ラポナイト（Ｌａｐｏｎｉｔｅ）は、２５ナノメートル平均直径のフレークを持つ合成粘土であって、ゾル−ゲル溶液を形成することによって水溶液の粘性に対して重大な効果を有する。ラテックスもまた、粘性を制御するのに用いることができる。同様に使用できる多くの有機重合体は、熱分解（この技術分野では、しばしば「バーンアウト」と呼ばれる）の際に、残留物を残す。この残留物は、代表的には、カーボンおよび／または塩および／またはシリカから成る可能性がある。このような付加的な物質は、塗布、硬化工程でその目的を果たした後に、除去してもよい。塗布後処理（通常、加熱）も、前駆物質材を絶縁体コーティングの機能的な成分について必要な最終的な形態に変換するのに必要であるかも知れない。
【００６７】
エミッタ粒子は、所望の材料から予め形成し、所望の粒子サイズ分布を有するインクに加えると最も便利である。しかしながら、熱分解、化学還元その他の反応のような処理を用いて、前駆物質材を、放射材料で必要とする形態に変換するとよい。
【００６８】
絶縁体相は、全エミッタ表面にわたる薄い連続層として存在すると好ましく、その最終形態において、高真空の下で常に安定していなければならない。絶縁層を有機重合体から形成することは容易であり（たとえば、Ｓ Ｂａｊｉｃ ａｎｄ Ｒ Ｖ Ｌａｔｈａｍ， （Ｊｏｕｒｎａｌ ｏｆ Ｐｈｙｓｉｃｓ Ｄ Ａｐｐｌｉｅｄ Ｐｈｙｓｉｃｓ， ｖｏｌ． ２１ ２００−２０４ （１９８８））、そして、連続的に圧送されたエンクロージャにおいて作動することを示しているが、揮発性成分の脱ガスのために、密閉した真空ユニットには不適である。さらに、電子装置の製作には、しばしば、有機重合体を破壊する高温接合作業を伴う。したがって、ごくわずかな蒸気圧での無機コーティングが非常に望ましいが、印刷可能な組成物から薄い層として形成することがより難しくなる。絶縁金属酸化物のこのフィルムは、蒸着またはスパッタリングによって真空中で堆積させるのは容易であるが、容易かつ経済的な処理のためには、液体前駆物質が必要であり、これは、所望の導電性粒子と共に、印刷可能なインクに組み込むことができる。
【００６９】
１タイプの液体前駆物質は、加熱で金属酸化物を形成するように分解する、液体または可溶性化合物である。このような分解を行うが、必要なフィルムよりもむしろ粉粒状付着層を形成する金属塩が多数ある。そのうちのいくつか、たとえば、マグネシウム・アセテートは、或る状態、たとえば、熱いガラスに吹き付けるなどの状態の下で、透明なコーティングを形成するが、再結晶化したり、接着性を低下させたりする傾向がある。有機金属複合体は、良好な結果を与え得るが、揮発性が高いために、コーティングを必要領域に限定することが難しくなり、たとえば、きわめて可燃性が高くなったり、自燃性となったりすることで処理が難しくなる。或る範囲の実用的な材料としては、ゾル−ゲルがあるが、これは広範囲にわたる元素から作ることができる。これらの材料は、液体状態から凝集させ、乾燥させることによって容易にフィルムを形成し、一般的に、広範囲にわたる他の材料と両立できる。
【００７０】
絶縁体の化学的性質の制御は、これが電界放射プロセスにとって重要である電気的特性を決定することになるため、必須要件である。非晶質シリカが特に適切な絶縁体の１つであることがわかっており、有機、無機の化学ルートを経てフィルムを形成することができる。良好な効果を持って使用できる他の絶縁体は、非晶質アルミナおよびラポナイトである。
【００７１】
有機ベースの方法の場合、シリコーン（ポリシロキサン）のような材料を使用できる。同様に、Ａｒｋｌｅｓ （ＵＳ Ｐａｔｅｎｔ ５，８５３，８０８）が、シリカ・フィルムの作成の前駆物質としてシルセスキオキサン重合体を使用することを記載している。本出願人等は、これらの材料が、エミッタ・インクの調合の際にゾル−ゲル分散体の有用な代替物であることを見いだしている。これらの材料は、多くの溶媒（たとえば、メトキシプロパノール）に対して可逆的に可溶性である。或る重合体、β−クロロエチルシルセスオキサンが特に有用であることがわかっている。β−クロロエチルシルセスオキサンおよびハイドロゲンシルセスキオキサン、アセトキシシルセスキオキサンのような他のシルセスキオキサンが、オゾンの存在の下での加熱または紫外線への露光の際にｏｒｍｏｓｉｌｓ（有機改質シリカ）を産生することは知られている。たとえば、或る種の改質ポリシロキサンは水溶性であるから、有機ベース方法は、必ずしも有機溶媒を意味するわけではない。
【００７２】
無機方法の場合、ゾル−ゲル材料は、組成物の容易な変更の機会を広範にわたって与えるものであり、水、アルコール・水、アルコール、アセトン・水のような溶媒混合物と両立できる。
【００７３】
先に指摘したように、電界放射用の構造を付着させるＣＨＴＲ印刷用インクは、しばしば、２つの普通でない特徴を有し、これらの特徴により、配合に特に問題がある。
１．インクのビークル成分は、不安定であり、後の乾燥・加熱処理によって分解したり、蒸発したりして絶縁体または絶縁体前駆物質を残し、他のスクリーン印刷分野での正常値よりもかなり大きい比率のインク、たとえば、セラミックまたは厚膜のハイブリッド回路のデコレーション用のインクを含む。
２．インク内の固体粒子の比率が、普通のスクリーン印刷インク標準値よりもきわめて低い。
【００７４】
これらの特徴のうちの第１のものは、インクの流動学的な特性を制御するように組み込み得る材料の選択を制限するということである。粘性を高めるために導入した任意の不安定重合体は、構造の残りの部分に損傷を与えない、たとえば、ガラス基体の変形を生じさせない温度で分解、蒸発してしまう。実際、これは、４５０℃以下の温度での取り出しを必然的に伴うことになりそうである。このプロセスを容易にするために、最低量の任意添加剤を使用することも望ましい。有機溶媒を主成分としたインクの場合、材料の例としては、通常テルピネオールに溶解したエチルセルロース、そして、エステル、炭化水素溶媒の種々の混合物に溶解したメタクリル酸塩重合体がある。
【００７５】
次いで、絶縁体を適当な前駆物質を経て導入することができる。シリカの場合、たとえば、適当に置き換えしたシロキサン（シリコーン）、シルセスキオキサンまたはシリカ・ゾル−ゲルによって導入することができる。これらの重合体の熱分解は、約３５０℃できれいかつ完全に行われ、シリカまたはｏｒｍｏｓｉｌを産生する。
【００７６】
水を主成分とするインクは、可燃性で有害な溶媒の使用に伴う問題を避けることができるばかりでなく、エミッタ構造の絶縁体成分を形成するための広範囲にわたる水ベースのゾル−ゲル材料の使用を可能にする。印刷に必要な粘性の増大は、ポリ（ビニルアルコール）またはヒドロキシプロピルセルロース（ＨＰＣ）（共に熱蒸発で容易に除去できる）のような水溶性重合体を使用して行うことができる。ポリ（ビニルアルコール）またはＨＰＣは、それぞれが、ゾル−ゲル材料と一緒に使用したときに、ゲルの水酸基の、重合体の側鎖との縮合によってゾルと混ざり合う（反応する）ことができるという点で、さらなる利点を有する。これは、インクの粘性を有利に増大させ、重合体の還元濃度を使用できるようにする。
【００７７】
流動学の制御は、また、これらのインクに必要な通例低い粒子ローディングによる影響を受ける。たいていの印刷用インクにおいて、粒子濃度がインクの粘性に大きな貢献を与えるほど充分に大きいのに対して、これらのインクの或る種のバージョンにおいては、流動学的特性への粒子のいかなる効果も無視し得るほどであり、インクの流動学的特性は、主として、ビークル・前駆物質あるいはビークル・前駆物質・充填材のものとなる。これは、高い粒子ローディングが印刷スクリーンの目の細かいメッシュを通過するときにインクが発泡するのを防ぐ助けとなるスクリーン印刷用のインクにとって特に重要である。この効果がない場合には、これらのインクは、印刷中の気泡発生を防ぐ別の機構を必要とする。１つの手段は、消泡剤および／または脱泡剤をインクに組み込むことである。重合体およびインク添加剤の製造業者が、この目的のために種々の材料、たとえば、長鎖脂肪族アルコールまたは有標鉱油タイプ消泡剤を提供している。ブチルセロソルブおよびｎ−オクタノールが、ポリ（ビニルアルコール）と共に効果的であることがわかっており、また、ｎ−オクタノールは、ヒドロキシプロピルセルロースと共に効果的である。ゾル−ゲルと共に使用した場合、ポリ（ビニルアルコール）またはヒドロキシプロピルセルロースの側鎖の、重合体との縮合としては、溶液のわずかなゲル化があり、これは、所与量の重合体について粘性を高めるにつれて非常に有利となる。ゲルは、また、スクリーン印刷中のいかなる気泡発生も排除する助けともなる。
【００７８】
或る種の重合体は、また、粒子がインクに流入するのを防ぐと共に、粒子をコーティングして立体反発を招くことによって分散剤としても作用する。
インクは、オプションとして、分散助剤、防腐剤、抑制剤（インクの乾燥率をスローダウンする）、基板上のインクの濡れを改良する湿潤剤を包含し得る。
印刷用の材料は、通常、といって必然的というわけではないが、単一の液相である。しかしながら、粒子成分は、たとえば、重合体および使用する溶媒の大多数と混ざらない鉱油相において、適切な界面活性剤を使用することによって分散させることができる。
【００７９】
本出願人の特許刊行物（たとえば、ＧＢ ２ ３０４ ９８９、ＧＢ ２ ３３２ ０８９）は、電子放射用の臨界電界を、粒子による巨視的電界の増強を含むファクタ、いわゆるβファクタによって制御することを教示している。次に図４へ目を移して、ここには、本出願人等にとって好ましい粒子の１つ、黒鉛が示してあり、黒鉛は、一般的に、フレーク状の性質を有し、その結果、粒子４００は、インク（図示せず）の液相によって基板４０１の表面に引き下ろされる傾向がある。当業者には明らかなように、この状態において、そのβファクタは、その最低値にある。図５は、印刷厚さを増大させたフィルムの構造を示しているが、先の図のような絶縁体相は示していない。この場合、フレーク状の粒子は、今や、関連したβファクタを高めながら上向きに傾斜した多くのフレーク４１０を持つより混沌とした構造を形成している。βファクタは、選定したグレードの黒鉛を用いることによって増大させることができ、使用する特定の粉砕状態の結果として、黒鉛は、高い割合の針状粒子を持つ。これら両方の配置は、２つの潜在的な欠点を有する。第１に、多くの空隙４１１があり、もしインクの絶縁体濃度を増大させてこれらの空隙を満たしたならば、こうしてできた絶縁体層は、粒子を厚く覆い、電界放射を低下させる可能性がある。第２に、放射のための正しい量の絶縁体の場合、フィルムが、機械的に弱くなると共に多孔質となり、その上面にゲートその他の構造を構築することが難しくなる。図６は、この問題を解決し得る方法を示している。ここでは、空隙を満たすように選んだサイズの、カーボンブラック４２０のようなより多く等軸である粒子を、フレーク状粒子４２１に加えている。カーボンブラックは、小さい主要粒子がブドウの房と同様に凝集し、次いで、これらの凝集塊が大きい方の凝集かを形成することになるために、多くの点で理想的である。等軸の粒子は、フィルムの強度、密度を増大させるばかりでなく、フレークを支え、その結果、関連したβファクタを増大させもする。別の方法としては、粉砕した黒鉛を使用し、等軸粒子の割合を高めることがある。これにより、相対的な向きとかかわりなく表面上方に突出し、より小さい等軸の粒子を支える助けとなる。
【００８０】
本出願人の先の英国特許ＧＢ ２ ３０４ ９８９号は、放射粒子、導電性基板間における抵抗バラスト層の使用を記載している。図７ａは、図５に示すような配置を厚膜から形成した状態を、基板４０１、導電性粒子４３０および絶縁体４３１と共に示している。通常の電鋳工程に続いて、導電チャネル４３２、４３３を導電性粒子４３０間に確立する。表面でのチャネル４３３は、電子放射源となり、層本体内のチャネル４３２は、照射された電流を安定させる助けとなる。このようにして、本出願人等の先の研究で教示したように、フィルムの領域４４０は、エミッタ層となり、領域４４１は、バラスト層となる。
【００８１】
図７ｂは、上記概念を敷衍してどのように抵抗バラスト効果を向上させるかを示している。この場合、シリコンカーバイド４５０のような抵抗粒子は、絶縁体層４５２と一緒に最良の放射を行うことで知られる小さい導電性粒子４５１（たとえば、黒鉛）と混合する。相対的なサイズ、濃度は、小さい方の導電性粒子が協働して、抵抗層を通して導電経路を形成しないように選択する。小さい方の導電性粒子は、大きい方の抵抗粒子の表面上にＭＩＭＩＶエミッタ・サイト４５３を形成する。放射サイトでの電界増強は、表面をデコレートする小さい方の導電性粒子のβファクタに対抗する大きい方の抵抗粒子のβファクタによって平らな基板上でのそれらの値よりも高くする。抵抗粒子４５０間の電気接続は、絶縁材４５２によって与えられるマトリックスを通してのパーコレーションによって行われる。こうして、フィルムの領域４６１は、本出願人等の先の研究によって教示したように、エミッタ層となり、領域４６０は、バラスト層となる。もちろん、βファクタの増大が必要である場合、大きい方の粒子が抵抗性である必要はない。この構成では、２つのサイズの、たとえば、黒鉛粒子を有するインクは、完成エミッタの動作電界を減らすように配合するとよい。小さい方の粒子の特性は、また、良好な放射、たとえば、良好な結晶度および／または針状形状を得るように慎重に選択するとよい。
【００８２】
本発明の好ましい具体例は、少なくとも部分的に、ドープ処理したおよび／または重大な欠陥のある非晶質シリカで被覆あるいはデコレートした黒鉛粒子を使用する。ここで用いる「重大な欠陥がある」という表現は、バンド・エッジが、局在化の有無にかかわらず複数の状態で拡散性であり、その結果、バンド・ギャップ内へ突入し、ホッピング・メカニズムによりキャリアの移動を容易にするシリカを意味している。また、「ドープ処理する」という表現は、本出願人等の特許ＧＢ ２ ３５３ ６３１に記載した通りの意味である。しかしながら、完全に機能するエミッタは、他の絶縁体システム、たとえば、アルミナ、ラポナイト（Ｌａｐｏｎｉｔｅ）を使用して作ることができる。
【００８３】
本明細書の教示を使用するＣＨＴＲインク配合の実施例を以下に説明する。
繰り返しを避けるために、多数の重要な材料を以下に定義するが、それに与えたすべての値は、代表的なものであり、絶対的なものではない。
【００８４】
黒鉛Ａは、マルバーン計測器を使用して測定した６．５マイクロメートルのｄ９０値を有する高純度合成うろこ状材料である。ＢＥＴ方法を使用して測定したその特定の表面積は、２０平方メートル／グラムである。Ｂｒｕｎａｕｅｒ， Ｅｍｍｅｔｔ， ａｎｄ Ｔｅｌｌｅｒ（ＢＥＴ）方法は、Ｊｏｕｒｎａｌ ｏｆ Ａｍｅｒｉｃａｎ Ｃｈｅｍ． Ｓｏｃｉｅｔｙ． ６０， ３０９，１９３８に記載されている。そのジブチルフタレート吸収率は、１６４グラム／１００グラムである。
黒鉛Ｂは、マルバーン計測器を使用して測定した６．６マイクロメートルのｄ９０値を持つ天然うろこ状材料である。
黒鉛Ｃは、マルバーン計測器を使用して測定した４．７マイクロメートルのｄ９０値を有する高純度合成うろこ状材料である。ＢＥＴ方法を使用して測定したその特定の表面積は、２６平方メートル／グラムである。
黒鉛Ｄ１は、黒鉛Ａと同様であるが、等軸粒子の割合を増強するように原料、粉砕状態が選んである。マルバーン計測器を使用して測定した６．１マイクロメートルのｄ９０を有する。
黒鉛Ｄ２は、黒鉛Ａと同様であるが、針状粒子の割合を増強するように原料および粉砕状態を選んでいる。マルバーン計測器を使用して測定した６．５マイクロメートルのｄ９０を有する。ＢＥＴ方法を使用して測定したその特定の表面積は、１７平方メートル／グラムである。
カーボン・ナノチューブＤ３は、ヘリウム雰囲気内で普通のアーク放電方法を使用して成長させた単壁および／または多壁式カーボン・ナノチューブである。これを、その後、粉砕し、酸で洗い、脱イオン水でリンスした。
黒鉛Ｅは、８マイクロメートルまでのサイズ範囲を有する等軸、うろこ状粒子の混合物のボールミル粉砕した合成黒鉛である。ＢＥＴ方法を使用して測定したその特定の表面積は、１２７平方メートル／グラムである。
黒鉛Ｆは、マルバーン測定器を用いて測定した６マイクロメートルの代表的な値を有する１乃至１３マイクロメートル範囲の粒子サイズを有する天然材料（セイロン）である。ＢＥＴ方法を使用して測定したその特定の表面積は、９乃至２１平方メートル／グラムの範囲にある。
黒鉛Ｇは、マルバーン計測器を使用して測定した６マイクロメートルの代表的な値を有する４乃至７マイクロメートル範囲の粒子サイズを有する天然うろこ状材料である。ＢＥＴ方法を使用して測定したその特定の表面積は、１１．６平方メートル／グラムである。
シリコンカーバイドＨは、マルバーン計測器を使用して測定した１．４８ミクロンのｄ９０を有する粒子を有する。遊離シリコン含有量は、０．１％未満であり、９５％がβ−ＳｉＣである。ＢＥＴ方法を使用して測定したその特定の表面積は、１１．７８平方メートル／グラムである。黒鉛分散体Ｉは、黒鉛Ａの水様ペースト状分散体である。これは、５．５±１のｐＨ値を有する。
黒鉛分散体Ｊは、１１％の固体内容物を有する水様ビードミル粉砕した予分散コロイド黒鉛である。粒子相のうち、９０％は、サブミクロンであり、５％未満が５マイクロメートル以上である。そのｐＨ値は、１０より大きい。
黒鉛分散体Ｋは、鉱油内の安定したコロイド黒鉛懸濁液であり、固体内容物が２０％である。粒子相のうち、９５％は、１マイクロメートルより細かい。
【００８５】
ヒドロキシプロピルセルロースＬは、サイズ排除クロマトグラフィで測定した１４００００の平均分子量を有する。
ヒドロキシプロピルセルロースＭは、サイズ排除クロマトグラフィで測定した３７００００の平均分子量を有する。
ポリ（ビニルアルコール）Ｎは、２０℃で４容量％の水溶液内の８８％部分加水分解ポリビニルアルコールである。粘性は、４０ｍＰａ．ｓである。
二酸化ケイ素前駆物質Ｐは、メトキシプロパノール内のβ−クロロエチルシルセスオキサンの水溶液である。
【００８６】
【表１】
2004502289.tif 000002
【００８７】
まず、黒鉛粉末を、ロット・サイズに適する手段によってポリ（ビニルアルコール）水溶液と混合する。次いで、ゾル−ゲルをこの混合物に加え、慎重に混合する。重合体水溶液、ゾル−ゲル間の粘性の差が大きいので、混合が難しいかも知れない。ゾル−ゲルは、一度に少しずつ加えられなければならない。混合物の粘性が低下し、それ以降の添加が容易になる。水および溶媒の最終的な添加は、攪拌を通じて行うよりも多くを必要としない。
【００８８】
次いで、インクを充分に密封した容器内に置き、２時間、６０℃に保つ。次いで、冷却し、２４時間放置する。この最終工程は、ゾル−ゲル、ポリ（ビニルアルコール）間の反応安定化を可能にし、これがインクのわずかなゲル化を誘発するので、重要である。このゲル化は、インクの流動学的特性を変え、スクリーン印刷を可能にする。
【００８９】
シリカ・ゾル−ゲルは、以下の材料から調製した。
【表２】
2004502289.tif 000003
反応体を適当な容器に計り分け、それにカバーをしてから、ほぼ５℃まで冷却する。
【００９０】
冷却容器内で、テトラエチル・オルト珪酸塩およびイソプロパノールを混合し、攪拌し、この混合物の攪拌を安定してかつ活発に維持する。硝酸を添加し、反応を触媒と作用させ、シールする。１０℃より低い温度を維持しながら２時間撹拌する。貯蔵漕に混合物を移し、冷蔵庫で保管する。
【００９１】
【表３】
2004502289.tif 000004
【００９２】
まず、黒鉛粉末を、ロット・サイズに適した手段によってヒドロキシプロピルセルロースと混合する。次いで、ゾル−ゲルをこの混合物に加え。慎重に混合する。重合体溶液、ゾル−ゲル間の粘性差が大きいため、混合は難しい。ゾル−ゲルを一度に少しずつ加え、混合物の粘性を低下させ、以降の添加を容易にする。最終的に、最後に１−オクタノールを添加して混合する。次いで、インクを充分に密封した容器に入れ、２２℃に保ち、２４時間放置する。
【００９３】
水様シリカ・ゾル−ゲルは、次のようにして調製した。
【表４】
2004502289.tif 000005
テトラエチル・オルト珪酸塩は、室温で水に添加し、活発に撹拌し、次いで、硝酸を添加した。撹拌した混合物を４８℃以下に１時間保持した。終了時点で、混合物は、澄んだ無色の液体となった。次いで、この液体をボトルに移し、冷蔵した。
【００９４】
【表５】
2004502289.tif 000006
【００９５】
慎重に撹拌し、濾過した黒鉛分散体を一緒に混ぜ合わせ、次いで、酢酸を添加し、ｐＨをほぼ３に調節した。ヒドロキシプロピルセルロース溶液およびシリカ・ゾル−ゲルを次に添加した。流動特性および粘性は、ブトキシエタノール、水およびローラミル粉砕した組成物で調節し、スクリーン印刷用の充分に分散した滑らかな材料を得た。次いで、インクを充分に密封した容器内に入れ、２２℃に保ち、２４時間放置した。
【００９６】
シリカ・ゾル−ゲルは、以下の材料から調製した。
【表６】
2004502289.tif 000007
【００９７】
適切な容器に反応体を計り分け、それにカバーをしてからほぼ５℃まで冷却する。
冷却容器内で、テトラエチル・オルト珪酸塩および１，２−プロパンジオールを混合し、攪拌して皇后物の安定しているが活発な攪拌を維持する。次いで、硝酸を添加し、それを反応体と触媒作用させてシールする。１０℃より低い温度を維持しながら２時間撹拌する。貯蔵容器に混合物を移し、冷蔵庫内に保管する。
【００９８】
ヒドロキシプロピルセルロース溶液は、次のようにして調製した。
【表７】
2004502289.tif 000008
【００９９】
溶媒を、ヒーターおよびコンデンサを装置した撹拌反応フラスコに入れる。溶媒混合物を室温で活発に攪拌し、重合体をゆっくりと添加して、粉末を液体内に確実に分散させる。次に、フラスコを連続的に攪拌しながら８０℃まで加熱し、１５分間この温度で撹拌し、次いで、室温まで冷却する。この溶液は、澄んでいて、均一な粘性でなければならない。
【０１００】
【表８】
2004502289.tif 000009
【０１０１】
濾過した黒鉛分散体を相互に混合し、次いで、酢酸を添加し、ｐＨをほぼ３に調節する。ヒドロキシプロピルセルロース溶液およびシリカ・ゾル−ゲルを次に添加する。流れ特性および粘性を、付加的なブトキシエタノール、水、ローラミル粉砕した組成物で調節し、スクリーン印刷用の充分に分散した滑らかな材料を得る。次いで、インクを充分に密封した容器に入れ、２２℃に保ち、２４時間放置する。
【０１０２】
シリカ・ゾル−ゲルは、実施例１で説明したと同じ要領で調製した。ヒドロキシプロピルセルロース溶液は、実施例３で説明したと同じ要領で調製した。
【表９】
2004502289.tif 000010
【０１０３】
黒鉛およびシリカ・ゾル−ゲルを混合し、プロパン−１，２−ジオールを添加する。超音波攪拌を使用してインクを滑らかなペーストに混合する。次いで、重合体および残りの溶媒を添加してからインクをトリプル・ロールミルで何回か粉砕し、確実に均一にする。次に、インクを充分に密封した容器に入れ、２２℃に保ち、２４時間放置する。
【０１０４】
シリカ・ゾル−ゲルは、実施例３で説明したと同じ要領で調製した。ヒドロキシプロピルセルロース溶液は、実施例３で説明したと同じ要領で調製した。
【表１０】
2004502289.tif 000011
黒鉛およびラポナイト（Ｌａｐｏｎｉｔｅ）溶液は、超音波攪拌の助けを借りて１，２−プロパンジオールと混ぜ合わせる。ヒドロキシプロピルセルロース溶液およびブトキシエタノールを撹拌し、材料を何回かトリプル・ロールミルに通して均一な粘稠度を得る。次に、インクを充分に密封した容器に入れ、２２℃に保ち、２４時間放置した。
【０１０５】
ヒドロキシプロピルセルロース溶液は、実施例３で説明したと同じ要領で調製した。しかしながら、この場合、２２．５ｇのヒドロキシプロピルセルロースを使用した。
【０１０６】
ラポナイト（Ｌａｐｏｎｉｔｅ）は、
英国　ダブリュエー８　０ジェイユー
チェシャー州　ウィンズ
モアーフィールド　ロード
ラポート　インダストリーズ　リミテッド
（Ｌａｐｏｒｔｅ Ｉｎｄｕｓｔｒｉｅｓ Ｌｔｄ．
Ｍｏｏｒｆｉｅｌｄ Ｒｏａｄ， Ｗｉｎｄｎｅｓ， Ｃｈｅｓｈｉｒｅ ＷＡ８ ０ＪＵ
Ｕｎｉｔｅｄ Ｋｉｎｇｄｏｍ）
により提供される、市販の合成粘土材料である。
【０１０７】
【表１１】
2004502289.tif 000012
【０１０８】
黒鉛粉末を、まず、ロット・サイズに適した手段によってポリ（ビニルアルコール）溶液と混合する。次いで、ゾル−ゲルをこの混合物に添加し、慎重に混合する。重合体溶液、ゾル−ゲル間の粘性差が大きいので、混合は難しいかも知れない。ゾル−ゲルは、一度に少しずつ加えなければならない。それにより、混合物の粘性が低下し、以降の添加が容易になる。水および溶媒の最終的な添加量は、攪拌中の量よりも多くなくてよい。次いで、インクを充分に密封した容器内に入れ、２２℃に保ち、２３時間放置する。
【０１０９】
ポリ（ビニルアルコール）溶液およびシリカ・ゾル−ゲルは、実施例１で説明したと同じ要領で調製した。
【表１２】
2004502289.tif 000013
【０１１０】
黒鉛粉末を、まず、ロット・サイズに適した手段によってポリ（ビニルアルコール）溶液と混合する。次いで、ゾル−ゲルをこの混合物に添加して、慎重に混合する。重合体溶液、ゾル−ゲル間の粘性差が大きいため、混合は難しいかも知れない。ゾル−ゲルは一度に少しずつ加えなければならない。それにより、混合物の粘性が低下し、以降の添加が容易になる。水および溶媒の最終的な添加量は、攪拌を通じての添加量より少なくてもよい。次いで、インクを充分に密封した容器内に入れ、２２℃に保ち、２３時間放置する。
【０１１１】
ポリ（ビニルアルコール）溶液およびシリカ・ゾル−ゲル溶液は、実施例１で説明したと同じ要領で調製した。
【表１３】
2004502289.tif 000014
【０１１２】
まず、ロット・サイズに適した手段によって黒鉛粉末をヒドロキシプロピルセルロース溶液と混合する。次いで、ゾル−ゲルをこの混合物に添加して、慎重に混合する。重合体溶液、ゾル−ゲル間の粘性差が大きいため、混合は難しいかも知れない。ゾル−ゲルは一度に少しずつ加えなければならない。それにより、混合物の粘性が低下し、以降の添加が容易になる。水および溶媒の最終的な添加量は、攪拌を通じた量よりも少なくてよい。次に、インクを充分に密封した容器内に入れ、２２℃に保ち、２３時間放置する。
【０１１３】
ヒドロキシプロピルセルロース溶液は、実施例３で説明したと同じ要領で調製した。シリカ・ゾル−ゲル溶液は、実施例１で説明したと同じ要領で調製した。
【表１４】
2004502289.tif 000015
【０１１４】
まず、ロット・サイズに適した手段によって黒鉛粉末をヒドロキシプロピルセルロース溶液と混合する。次いで、ゾル−ゲルをこの混合物に添加し、慎重に混合する。重合体溶液、ゾル−ゲル間の粘性差が大きいため、混合は難しいかも知れない。ゾル−ゲルは一度に少しずつ加えなければならない。それによって、粘性が低下し、以降の添加が容易になる。水および溶媒の最終的な添加量は、攪拌を通じた量よりも少なくてよい。次に、インクを充分に密封した容器内に入れ、２２℃に保ち、２３時間放置する。
【０１１５】
ヒドロキシプロピルセルロース溶液は、実施例３で説明したと同じ要領で調製した。シリカ・ゾル−ゲル溶液は、実施例１で説明したと同じ要領で調製した。
【表１５】
2004502289.tif 000016
【０１１６】
まず、ロット・サイズに適した手段によって黒鉛粉末をヒドロキシプロピルセルロース溶液と混合する。次いで、ゾル−ゲルをこの混合物に添加し、慎重に混合する。重合体溶液、ゾル−ゲル間の粘性差が大きいため、混合は難しいかも知れない。ゾル−ゲルは一度に少しずつ加えなければならない。それによって、粘性が低下し、以降の添加が容易になる。水および溶媒の最終的な添加量は、攪拌を通じた量よりも少なくてよい。次に、インクを充分に密封した容器内に入れ、２２℃に保ち、２４時間放置する。
【０１１７】
ヒドロキシプロピルセルロース溶液は、実施例３で説明したと同じ要領で調製した。シリカ・ゾル−ゲル溶液は、実施例１で説明したと同じ要領で調製した。
【表１６】
2004502289.tif 000017
【０１１８】
まず、ロット・サイズに適して手段によってヒドロキシプロピルセルロース溶液と混合する。次に、二酸化ケイ素前駆物質Ｐをこの混合物に添加し、慎重に混合する。重合体溶液、前駆物質Ｐ間の粘性差が大きいので、混合は難しいかも知れない。前駆物質は、一度に少しずつ加えなければならない。それによって、粘性が低下し、以降の添加が容易になる。前駆物質の最終的な添加量は、攪拌を通じた量よりも少なくてもよい。次に、インクを充分に密封した容器に入れ、２４時間放置する。
【表１７】
2004502289.tif 000018
【０１１９】
まず、ロット・サイズに適した手段によって黒鉛粉末をヒドロキシプロピルセルロース溶液と混合する。次いで、ゾル−ゲルをこの混合物に添加し、慎重に混合する。重合体溶液、ゾル−ゲル間の粘性差が大きいため、混合は難しいかも知れない。ゾル−ゲルは一度に少しずつ加えなければならない。それによって、粘性が低下し、以降の添加が容易になる。水および溶媒の最終的な添加量は、攪拌を通じた量よりも少なくてよい。次に、インクを充分に密封した容器内に入れ、２２℃に保ち、２３時間放置する。
【０１２０】
ヒドロキシプロピルセルロース溶液は、温度から加熱しながら実施例３で説明したと同じ要領で調製した。
しかしながら、この場合、以下を含む。
【表１８】
2004502289.tif 000019
【０１２１】
シリカ・ゾル−ゲルは、以下の材料から調製した。
【表１９】
2004502289.tif 000020
【０１２２】
容器内で、テトラエチル・オルト珪酸塩と１，２−プロパンジオールを混合し、攪拌し、混合物の安定しているが活発な攪拌を維持する。酸性化した水を加え、反応体と触媒作用を行ってシールする。温度を２０℃に維持しながら２．５時間撹拌する。この混合物を貯蔵容器に移し、冷蔵庫内に保管する。
【表２０】
2004502289.tif 000021
【０１２３】
鉱油内黒鉛は、ポリエチレングリコールモノ（４−（１，１，３，，３−テトラメチルブチル）フェニル）エーテル界面活性剤および残りの成分と混合する。黒鉛は、副鉱油相にあり、印刷後、きわめて局所化した領域に分布する。
【０１２４】
ヒドロキシプロピルセルロース溶液は、実施例３で説明したと同じ要領で調製した。しかしながら、この場合、２２．５ｇのヒドロキシプロピルセルロースを使用した。シリカ・ゾル−ゲルは、実施例１で説明したと同じ要領で調製した。
【表２１】
2004502289.tif 000022
【０１２５】
黒鉛、シリコーン油および重合体を混合して滑らかなペーストを得る。次いで、溶媒を加え、最終的に、シリカ・ゾル−ゲルを混合してからトリプル・ロールミルで粉砕する。次に、インクを充分に密封した容器内に入れ、２２℃に保ち、２４時間放置する。ヒドロキシプロピルセルロース溶液は、実施例３で説明したと同じ要領で調製した。シリカ・ゾル−ゲルは、実施例１で説明したと同じ要領で調製した。
【表２２】
2004502289.tif 000023
【０１２６】
まず、ロット・サイズに適した手段によって黒鉛粉末をヒドロキシプロピルセルロース溶液と混合する。次いで、ゾル−ゲルをこの混合物に添加し、慎重に混合する。重合体溶液、ゾル−ゲル間の粘性差が大きいため、混合は難しいかも知れない。ゾル−ゲルは一度に少しずつ加えなければならない。それによって、粘性が低下し、以降の添加が容易になる。最後に１−オクタノールを加え、混合する。次に、インクを充分に密封した容器内に入れ、２２℃に保ち、２４時間放置する。
【０１２７】
水様アルミナ・ゾル−ゲルは、次のように調製した。
【表２３】
2004502289.tif 000024
【０１２８】
アルミニウム・トリ−セク−ブトキシドは、７５℃において水で加水分解し、２０分間激しく攪拌した。次に、この溶液を８５℃まで加熱し、硝酸を添加した。次いで、この混合物を、この上昇温度で、約２０時間連続的に攪拌した。攪拌終了時、混合物は、澄んだ無色の液体となった。次に、この液体をボトルに移し、冷蔵した。
【表２４】
2004502289.tif 000025
【０１２９】
濾過した黒鉛分散体、シリコンカーバイドおよびシリカ・ゾル−ゲルを混合し、酸性化し、凝固が生じるまで６５乃至７０℃で穏やかに加熱する。ヒドロキシプロピルセルロースおよび溶媒を次に添加し、この混合物をトリプル・ロールミルで粉砕し、均一な粘稠度を得る。次に、インクを充分に密封した容器内に入れ、２２℃に保ち、２４時間放置する。
【０１３０】
シリカ・ゾル−ゲルは、実施例１で説明したと同じ要領で調製した。ヒドロキシプロピルセルロース溶液は、実施例３で説明したと同じ要領で調製した。
【表２５】
2004502289.tif 000026
【０１３１】
黒鉛粒子およびラポナイト（Ｌａｐｏｎｉｔｅ）溶液を混合し、酸性化し、５分間１００℃まで加熱する。シリカ・ゾル−ゲルおよびヒドロキシプロピルセルロースを次に添加し、この混合物をトリプル・ロールミルに通す。次に、インクを充分に密封した容器内に入れ、２２℃に保ち、２４時間放置する。
【０１３２】
ヒドロキシプロピルセルロース溶液およびシリカ・ゾル−ゲルは、実施例３で説明したと同じ要領で調製した。しかしながら、この場合、２２．５ｇのヒドロキシプロピルセルロースを重合体溶液について使用した。ラポナイト（Ｌａｐｏｎｉｔｅ）は、実施例６で述べたラポート　インダストリーズの住所から入手することができる。
【表２６】
2004502289.tif 000027
【０１３３】
カーボン・ナノチューブおよびシリカ・ゾル−ゲルを混合し、プロパン１，２−ジオールを添加する。インクは、超音波攪拌を使用して混合し、滑らかなペーストを得る。次に、重合体および残りの溶媒を添加してから、何回かインクをトリプル・ロールミルで粉砕し、均一性を確保する。次に、インクを充分に密封した容器内に入れ、２２℃に保ち、２４時間放置する。
【０１３４】
シリカ・ゾル−ゲルは、実施例３で説明したと同じ要領で調製した。ヒドロキシプロピルセルロース溶液は、実施例３で説明したと同じ要領で調製した。
カーボン以外の材料のナノチューブは、別の配合で使用し得る。
インクは、また、以下の機能的な材料の組み合わせを使用して調製できる。
【０１３５】
増粘剤：　エチルセルロース、ヒドロキシエチルセルロース、カルボキシメチルセルロース、メチルヒドロキシプロピルセルロース、ヒドロキシプロピルセルロース、キサンガム、グアーガム
発泡防止剤：　水様インク用の有機重合体、有機金属化合物のエマルジョン（たとえば、ＥＦＫＡ―２５２６ＥＦＫＡ―２５２７）、アルキルベンゼン内のシリコーン無し脱泡物質（たとえば、ＥＦＫＡ―２７２０）。
レベリング剤：　水様、非水様両方のインクのためのセク・ブタノール内のフルオロカーボン改質ポリアクリレート（たとえば、ＥＦＫＡ―３７７２）、イソブタノール内の有機改質ポリシロキサン（たとえば、ＥＦＫＡ―３０３０）、無溶媒改質ポリシロキサン（たとえば、ＥＦＫＡ―３５８０）。
湿潤剤：　キシレン内の不飽和ポリアミド・酸エステル塩、ｎ−ブタノール、モノプロピレングリコル（たとえば、ＥＦＫＡ―５０４４）、水内の高分子カルボン酸のアルキロル・アンモニウム塩の陰イオン湿潤剤（たとえば、ＥＦＫＡ―５０７１）。
防腐剤：　フェノール、ホルムアルデヒド。
脱泡剤：　シリカ粒子、シリコーン。
抑制剤：　１，２−プロパンジオール、テルピネオール。
分散助剤：　ブチルアセテート内改質ポリウレタン、メトキシプロピルアセテートおよびセク・ブタノール（たとえば、ＥＦＫＡ―４００９）、メトキシプロパノール内改質ポリアクリレート（ＥＦＫＡ―４５３０）、ポリエチレングリコールモノ（４−（１，１，３，３−テトラメチルブチル）フェニル）エーテル）。
【０１３６】
より低い濃度で、メチルヒドロキシプロピルセルロースおよび他の増粘剤も、この機能を果すことができる。実際、多くの添加剤は、複数の機能性を有し得る。
【０１３７】
ＥＦＫＡ製品は、以下に述べるオランダ国のＥＦＫＡ社から入手することができる。
ＥＦＫＡ Ａｄｄｉｔｉｖｅｓ ｂｖ
Ｉｎｎｏｖａｔｉｅｌａａｎ １１
８４６６Ｓｎ Ｎｉｊｅｈａｓｋｅ
Ｔｈｅ Ｎｅｔｈｅｒｌａｎｄｓ
【０１３８】
印刷特性が粒子の低濃度によって制御されないので、それらは完全に除去して、たとえば電界放射装置のゲート絶縁体の印刷のためにＣＨＴＲインクを残してもよい。
【０１３９】
上記ＣＨＴＲインクは、スクリーン印刷に適している流動学的特性をすべて有する。それらの代表的な流動学的特性が、図１３ｂに示す流れ流れカーブ例で示してある。流動学的測定は、コーン、プレートの形状寸法を使用してＢＯＨＬＩＮ ＣＶ１２０のレオメータで行った。図１３ｂは、同じ機器で測定した普通の有標高解像厚膜印刷用ペーストのはっきりと異なった流動学的特性を示している。
【０１４０】
ディスプレイ作業の場合、陰極トラックは、代表的には、ガラス製基板上にある適当な導電性フィルム、たとえば、金のフィルム上にスクリーン印刷される。前記フィルムは、真空蒸着あるいはスパッタリングによって堆積させてもよいし、もしくは、いわゆる樹脂酸塩インクまたは水金インクを用いて直接スクリーン印刷してもよい。本出願人等の特許ＧＢ ２ ３３０ ６８７を参照されたい。前記印刷は、一般的には、ほぼ１３マイクロメートル厚放射層を有する４００メッシュのステンレス鋼スクリーンを用いて行われる。
【０１４１】
基板は、印刷後、以下の状態の下にホットプレートに移される。ａ）５０℃（ホットプレートの測定表面温度）に１０分間、ｂ）１２０℃（ホットプレートの測定表面温度）に１０分間。次いで、基板を、以下のプロフィール、すなわち、１０℃／分で周囲温度から４５０℃へ、４５０℃で１２０分等温に保持するという条件に従ってオーブン（空気雰囲気）へ移す。次いで、室温まで自然冷却する。
穏やかな超音波洗浄または粘着性ローラーのような硬化後処理を行って遊離した粒子を除去してもよい。
【０１４２】
図１４ａ（ここでは、エミッタ・パッチが輝いており、寸法１４００が５００マイクロメートルである）は、ここに説明したインクを使用して印刷した模擬ピクセル・パッチの一例を示している。図１４ｂ（ここでは、エミッタ・パッチが輝いており、寸法１４０１が３００マイクロメータ以上であり、寸法１４０３が６０マイクロメートル以上である）は、いわゆるカラー・ピクセル・トライアッドという微細構造印刷の一例を示している。
【０１４３】
完成フィルムの平面度は、以降の構造（たとえば、ゲート）をエミッタ層上に構築し得る容易さに影響を及ぼすので、重要なパラメータである。ここに説明したインクの最良例は、ａ×１０Ｍｉｒａｕ対物レンズを用いるＢｕｒｌｅｉｇｈ Ｈｏｒｉｚｏｎ非接触式光学プロフィロメータを用いて測定したときに、１４０ナノメータ以上の平均粗さ、７０ナノメートル以上の二乗平均平方根値を有する層を製造する。
【０１４４】
図１５ａ，１５ｂにおいては、基板の多孔性を制御することによってどのようにして印刷特性、放射特性を調節することができるかを示している。図１５ａは、多孔性層１５０２を有する基板１５０１を示しており、その上面には印刷したばかりのＣＨＴＲエミッタ・インク層１５０３あり、これが導電粒子１５０４を有する。本出願人は、粒子を覆う絶縁体膜厚が数十ナノメータであるときに最良の放射を得ることを発見した。自然乾燥中、表面張力が、粒子の凸状上方領域を覆う絶縁体前駆物質層を薄くし、これが、望ましい薄化プロセスに通じる。しかしながら、この自然薄化プロセスとフィルムの乾燥とは競合するものであり、ある時点で、達成すべき厚さに留めなければならない。次に図１５ｂに目を転じて、ここには、乾燥する前にインク１５０５の液体成分の若干量を吸い出す、印刷済みインク層下方にある多孔性層１５０２の存在によってこの有益な薄化プロセスをどのようにしてスピードアップすることができるかを示している。本出願人等は、この方法を用いて１．５Ｖ／マイクロメータ以上の、放射臨界電界における減少を発見している。
多孔性層１５０２は、抵抗特性を有し、したがって、バラスト層の付加的な機能を果たすように形成すると有利であるかも知れない。
【０１４５】
図９ａ（寸法９００が１１．２ｍｍである）は、スクリーン印刷してから熱硬化させた冷えた陰極層の基礎を形成する先に述べた実施例の１つを用いた場合に放射イメージを使用して測定したその性能を示している。金の陰極は、金被覆したホウケイ酸ガラス製スライド上に１ｃｍ２円形ディスクとして配置され、真空システム内で酸化スズ被覆したガラス陽極から０．２５ｍｍ離して取り付けてある。印加電圧は、コンピュータ制御の下に変化させた。電子ボンバードメントのイメージが、ＣＣＤカメラによって観察している酸化スズ被覆陽極上に蛍光を誘発した。全サイト密度は、使用されている装置の１ｍＡ電流制限によって制限した。それ故、イメージは、放射のための最低臨界電界を持つサイトを必ず示し、これが、この性質のサイトの均一性の指標となった。図を明確にし、再現を容易にするために、図９ａは、反転イメージである。すなわち、暗い背景に対する当初の光点を、明るい背景に対する暗点として示している。
【０１４６】
図９ｂは、上記と同じサンプルについての電圧電流特性を示している。これは、図９ａのイメージを記録するのに用いたと同じ機器を使用して測定した。ここには、１０Ｖ／マイクロメートルより低い巨視的電界が１０マイクロ・アンペアの電流よりも多く給送されていることが示してある。
【０１４７】
図１１は、実施例のうちの別の実施例についての別の放射イメージを示しており、ここでも反転イメージとしている。これは、ディスクの一部にきわめて高いサイト密度を有し、全放射面積が、ここでも再び、１ｍＡの機器制限によって制限されている。寸法１１０１は、３ｍｍ以上であり、イメージ分析ソフトウェアを使用して測定したサイト密度は、２７０００ｃｍ２以上であった。
【０１４８】
図１０ａは、先の実施例のうちの１つを使用して配合したサンプル上の４９個の個別に検査した領域についての臨界電界の周波数ヒストグラムである。このデータは、３５０マイクロメートル直径プローブを使用し、コンピュータ制御式真空検査システム内でサンプルの表面上方の５０マイクロメートルを走査することによって、得た。このプローブ検査は、３５０マイクロメートル直径プローブによって定めた領域における臨界電界の統計分布を提供する。図１０ｂは、同じ検査システムにおいてサンプルの表面上方２５マイクロメートルを走査した３５マイクロメートル直径プローブを使用して生成した同じサンプルの類似した周波数ヒストグラムである。
【０１４９】
図１２は、サンプルの２つの異なった領域にわたって同じプローブを使用して生成した電流マップを示している。これらのイメージにおいて、明るい灰色のピクセルは、１００ｎＡ電流を示し、黒い正方形は、１ｎＡ未満の電流を示している。第１の場合１２００において、３５０マイクロメートル直径プローブを使用して測定した５ｍｍ×１０ｍｍ走査領域は、１５Ｖ／マイクロメートルの巨視的電界ところの飽和状態を示している。第２の場合１２０１において、３５マイクロメートル直径プローブを使用して測定した１ｍｍ×１ｍｍ走査領域は、３０００００サイトｃｍ２以上のサイト密度と比例する２６Ｖ／マイクロメートル３の放射サイト構造を示している。
【０１５０】
上記のような改良したエミッタ材料から得られる電界電子放射電流は、広範囲にわたる装置で使用することができる。このような装置としては、たとえば、特に、電界電子放射ディスプレイパネル、ランプ、ハイパワー・パルス装置（たとえば、電子メーザーおよびジャイロトロン）、ＣＦＡのような交差電磁界マイクロ波管、クライストロンのような線形光線チューブ、フラッシュＸ線チューブ、トリガ式火花ギャップおよび関連した装置、殺菌用広面積Ｘ線源、真空計、宇宙車両用イオン・スラスタ、粒子加速器がある。
【０１５１】
これらの装置のいくつかの例が、図８ａ，８ｂ，８ｃに示してある。
図８ａは、電界放射ディスプレイで使用し得るようなアドレス指定可能なゲート制御陰極を示している。この構造は、絶縁基体５００、陰極トラック５０１、エミッタ層５０２、陰極トラックに電気接続した商店グリッド層５０３、ゲート絶縁体５０４およびゲート・トラック５０５から形成してある。ゲート・トラックおよびゲート絶縁体は、エミッタ電池５０６で穿孔されている。選定陰極トラック上の負バイアスおよびゲート・トラック上の関連した正バイアスが、電子５０７を陽極（図示せず）に向かって放射する。
【０１５２】
ここで、電界効果装置を構成することについてのさらなる詳細を知るために本出願人の特許ＧＢ ２ ３３０ ６８７を参照されたい。
各層における電極トラックは、種々の装置での用途を見いだすであろう制御可能であるが、アドレス指定不可能な電子源を形成するように合体してもよい。
【０１５３】
図８ｂは、上記のアドレス指定可能な構造５１０を、ガラス・フリット・シール５１３で、蛍光体スクリーン５１２を有する透明陽極プレート５１１へどのように結合するかを示している。プレート間のスペース５１４は真空に引いてディスプレイを形成する。
モノクロ表示ディスプレイを説明してきたが、図示、説明の容易さのために、３分割ピクセルを持つ対応した配置を使用してカラー・ディスプレイを製造することができることは、当業者であれば容易に理解できよう。
【０１５４】
図８ｃは、上記材料のうちの１つを使用している扁平ランプを示している。このランプは、液晶ディスプレイのためのバックライティングを行うのに用いることができるが、他の用途、たとえば、室内照明に使用することも排除しない。
このランプは、陰極プレート５２０を包含し、その上に、導電性層５２１および放射層５２２が形成してある。上記したような（そして、本願明細書において言及した本出願人等の特許出願に記載したような）バラスト層を用いて放射の均一性を向上させることができる。透明な陽極プレート５２３には、導電性層５２４および蛍光物質層５２５が形成してある。ガラス・フリット５２６のリングが、２枚のプレート間を隔て、シールしている。この内部スペース５２７を真空に引いている。
【０１５５】
このような装置の動作、構造（本発明の具体例の多くの用途例のみ）は、当業者にとって容易に理解できよう。本発明の好ましい実施例の重要な特徴は、放射パターンを印刷し、ディスプレイに必要な複雑な多エミッタ・パターンを妥当なコストで創り出すことができるという能力にある。さらに、この印刷能力は、ガラスのような低コスト基板材の使用を可能にする。その一方で、マイクロ特別設計構造を、代表的には、高コスト単一クリスタル基板上に構築することができる。この明細書の文脈において、印刷とは、定めたパターンで放射材料を設置または形成するプロセスを意味する。インクを印刷する適切なプロセスの例としては、特に、スクリーン印刷またはオフセット印刷がある。パタニングが必要でない場合には、ワイヤ・ロール・コーティング（Ｋ−コーター）あるいはブレード・コーティングのような技術も使用し得る。
【０１５６】
本発明を実施する装置は、すべてのサイズ、大小含めて作ることができる。これは、特にディスプレイにあてはまる。ディスプレイは、単ピクセル装置から多ピクセル装置、小型ディスプレイからマクロ・サイズ・ディスプレイまで含み得る。
この明細書において、「から成る」という動詞は、その通常の辞書的な意味であって、排他的な含意はない。すなわち、１つあるいはそれ以上の特徴を含むように「から成る」（その派生語も含む）を使用することは、さらに別の特徴も含む可能性を排除するものではない。
この出願の明細書と同時に、あるいはそれに先立って提出される、そして、この明細書と共に公開される、すべての書類及び文書を参照されたい。これらの書類及び文書のすべての内容は、参考資料としてここに取り入れられるものである。
この明細書（添付した特許請求の範囲、要約、図面を含む）に開示した特徴のすべておよび／または開示した方法あるいはプロセスの工程のすべては、そのような特徴の内の少なくとも或るものが互いに排他的であるといった組合せを除けば、どのような組合せをしても結合することができる。
この明細書（添付した特許請求の範囲、要約、図面を含む）に開示した各特徴は、特に述べていない限り、同様の、均等の、あるいは類似の目的を果たす別の特徴によって置き替えることができる。したがって、特に断らない限り、開示した各特徴は、均等なあるいは同様の特徴の包括的なシリーズのうちの一例に過ぎない。
本発明は、前述の実施例の詳細に限定されるものではない。本発明は、この明細書（添付した特許請求の範囲、要約、図面を含む）に開示した特徴の内の、新規な１つの特徴、あるいは新規な組み合わせまで及ぶものであり、あるいは、このように開示した方法またはプロセスの工程の内の、新規な特徴、あるいは任意の新規な組み合わせにも及ぶものである。
【図面の簡単な説明】
【図１】ＭＩＭＩＶ電界エミッタ材料を示している。
【図２ａ，２ｂ】スピン・コーティングによって堆積させた、焼成後の電界放射層の寸法を示している。
【図３】スクリーン印刷によって堆積させた電界放射層を示している。
【図４】印刷したエミッタ層内の低濃度粒子の自然配向を示している。
【図５】印刷したエミッタ層内のより高い濃度の粒子の配向を示している。
【図６】印刷したエミッタ層の密度を増大させるのに間隙充填相をどのように使用できるかを示している。
【図７ａ】厚いエミッタ内の分離した層がエミッタおよび抵抗バラストとしてどのように機能するかを示している。
【図７ｂ】絶縁性粒子を厚いエミッタ層にどのように導入し得るかを示している。
【図８ａ乃至８ｃ】ここに開示したような材料を使用する電界放射装置のそれぞれの例を示している。
【図９ａ】陰極の放射イメージを示している。
【図９ｂ】陰極の電圧電流特性を示している。
【図１０ａ，１０ｂ】２つの異なったサイズのプローブを用いる閾値電界の２つの周波数ヒストグラムを示している。
【図１１】別の陰極の放射イメージを示している。
【図１２】スキャニング・プローブ陽極を使用している放射特性測定を示している。
【図１３】ここに説明した代表的なインクについてのレオメータ・データを示している。
【図１４】ここに説明したインクを使用した精密印刷の例を示している。
【図１５ａ，１５ｂ】基板の多孔度を制御することによって印刷、放射特性をどのように調節できるかを示している。
【図１】
2004502289.tif 000028
【図２ａ】
2004502289.tif 000029
【図２ｂ】
2004502289.tif 000030
【図３】
2004502289.tif 000031
【図４】
2004502289.tif 000032
【図５】
2004502289.tif 000033
【図６】
2004502289.tif 000034
【図７ａ】
2004502289.tif 000035
【図７ｂ】
2004502289.tif 000036
【図８ａ】
2004502289.tif 000037
【図８ｂ】
2004502289.tif 000038
【図８ｃ】
2004502289.tif 000039
【図９ａ】
2004502289.tif 000040
【図９ｂ】
2004502289.tif 000041
【図１０ａ】
2004502289.tif 000042
【図１０ｂ】
2004502289.tif 000043
【図１１】
2004502289.tif 000044
【図１２】
2004502289.tif 000045
【図１３ａ】
2004502289.tif 000046
【図１３ｂ】
2004502289.tif 000047
【図１４ａ】
2004502289.tif 000048
【図１４ｂ】
2004502289.tif 000049
【図１５ａ】
2004502289.tif 000050
【図１５ｂ】
2004502289.tif 000051
【国際公開パンフレット】
2004502289.tif 000052
2004502289.tif 000053
2004502289.tif 000054
2004502289.tif 000055
2004502289.tif 000056
2004502289.tif 000057
2004502289.tif 000058
2004502289.tif 000059
2004502289.tif 000060
2004502289.tif 000061
2004502289.tif 000062
2004502289.tif 000063
2004502289.tif 000064
2004502289.tif 000065
2004502289.tif 000066
2004502289.tif 000067
2004502289.tif 000068
2004502289.tif 000069
2004502289.tif 000070
2004502289.tif 000071
2004502289.tif 000072
2004502289.tif 000073
2004502289.tif 000074
2004502289.tif 000075
2004502289.tif 000076
2004502289.tif 000077
2004502289.tif 000078
2004502289.tif 000079
2004502289.tif 000080
2004502289.tif 000081
2004502289.tif 000082
2004502289.tif 000083
2004502289.tif 000084
2004502289.tif 000085
2004502289.tif 000086
2004502289.tif 000087
2004502289.tif 000088
2004502289.tif 000089
2004502289.tif 000090
2004502289.tif 000091
2004502289.tif 000092
2004502289.tif 000093
2004502289.tif 000094
2004502289.tif 000095
2004502289.tif 000096
2004502289.tif 000097
2004502289.tif 000098
2004502289.tif 000099
2004502289.tif 000100
2004502289.tif 000101
2004502289.tif 000102
2004502289.tif 000103
2004502289.tif 000104
2004502289.tif 000105
2004502289.tif 000106
2004502289.tif 000107
2004502289.tif 000108
2004502289.tif 000109
2004502289.tif 000110
2004502289.tif 000111
2004502289.tif 000112
2004502289.tif 000113
2004502289.tif 000114
2004502289.tif 000115
2004502289.tif 000116
2004502289.tif 000117
2004502289.tif 000118
2004502289.tif 000119
2004502289.tif 000120
2004502289.tif 000121
2004502289.tif 000122
2004502289.tif 000123
2004502289.tif 000124
2004502289.tif 000125
2004502289.tif 000126
2004502289.tif 000127
2004502289.tif 000128
2004502289.tif 000129
2004502289.tif 000130
2004502289.tif 000131
【国際調査報告】
2004502289.tif 000132
2004502289.tif 000133
2004502289.tif 000134
2004502289.tif 000135